Source: https://patents.google.com/patent/JP3481250B2/en
Timestamp: 2018-10-17 06:39:24
Document Index: 286522035

Matched Legal Cases: ['in fine', 'in fine', 'in fine', 'in fine', 'in fine', 'in fine']

JP3481250B2 - The water absorbent resin composition and method of manufacturing - Google Patents
The water absorbent resin composition and method of manufacturing
JP3481250B2
JP3481250B2 JP51444296A JP51444296A JP3481250B2 JP 3481250 B2 JP3481250 B2 JP 3481250B2 JP 51444296 A JP51444296 A JP 51444296A JP 51444296 A JP51444296 A JP 51444296A JP 3481250 B2 JP3481250 B2 JP 3481250B2
JP51444296A
勝弘 梶川
【発明の詳細な説明】 技術分野 本発明は、新規な吸水性樹脂組成物およびその製造方法に関する。 BACKGROUND OF THE INVENTION Technical Field The present invention relates to novel water-absorbent resin composition and a method for producing the same. 詳しく述べると、吸水速度の速い、通液性に優れた、加圧下の吸収倍率の高い吸水性樹脂組成物およびそのような吸水性樹脂組成物を経済的にも有利に製造する方法に関するものである。 In particular, fast water absorption rate, is excellent in liquid permeability, relates a high water-absorbing resin composition of the absorption capacity under a load and a method of advantageously producing economically such water absorbent resin composition is there. 背景技術 近年、自重の数十倍から数百倍の水を吸収する吸水性樹脂が開発され、生理用品や紙おむつ等の衛生材料分野をはじめとして農園芸用分野、鮮度保持等の食品分野、 In recent years, it has been developed water-absorbing resin to absorb several hundred times of water from a few tens of times its own weight, sanitary products and agricultural and horticultural fields including sanitary materials field such as a disposable diaper, the food sector of freshness, etc.,
結露防止や保冷材等の産業分野等、吸水や保水を必要とする用途に種々の吸水性樹脂が使用されてきている。 Industrial fields such as dew condensation preventing or cold insulator, various water-absorbent resins have been used in applications requiring water absorption and water retention. このような吸水性樹脂としては、例えば、デンプン− Such water-absorbent resin, for example, starch -
アクリルニトリルグラフト重合体の加水分解物（特公昭 Hydrolysates of acrylonitrile graft polymer (JP-B
49−43395号）、デンプン−アクリル酸グラフト重合体の中和物（特開昭51−125468号）、酢酸ビニル−アクリル酸エステル共重合体のケン化物（特開昭52−14689 49-43395 Patent), starch - neutralized product of acrylic acid graft polymer (JP-51-125468), a vinyl acetate - acrylic acid ester copolymer saponified (JP 52-14689
号）、アクリロニトリル共重合体もしくはアクリルアミド共重合体の加水分解物（特公昭53−15959号）、またはこれらの架橋体、逆相懸濁重合によって得られた自己架橋型ポリアクリル酸ナトリウム（特開昭53−46389 No.), acrylonitrile copolymer or acrylamide copolymer hydrolyzate (JP-B-53-15959), or a cross-linked product thereof, self-crosslinking sodium polyacrylate obtained by reversed phase suspension polymerization (JP Akira 53-46389
号）、ポリアクリル酸部分中和物架橋体（特開昭55−84 No.), partially neutralized polyacrylic acid cross-linked (JP 55-84
304号）等が知られている。 304 Patent), and the like are known. 用いられる用途に応じて、吸水性樹脂に要求される性能は異なるが、衛生材料向けの吸水性樹脂に望まれる特性としては、水性液体に接した際の、高い加圧下の吸収倍率、速い吸収速度、大きい通液性等が挙げられる。 Depending on the application used, the performance is different required for water-absorbent resin, as for the characteristics required of the water-absorbent resin for sanitary materials, when in contact with aqueous liquids, the absorption capacity of the high pressure, rapid absorption speed, and a high liquid permeability and the like. しかしながら、これらの特性間の関係を必ずしも、正の相関を示さず、同時にこれらの特性を改良することは困難であった。 However, the relationship between these properties necessarily not show a positive correlation, it has been difficult to improve these properties simultaneously. 吸水性樹脂の吸収速度を高める試みとして、例えば表面積を大きくするために、粒径を小さくしたり、顆粒状にしたりあるいはリン片状にしたりする試みがなされている。 In an attempt to increase the absorption rate of the water-absorbent resin, in order to increase, for example, surface area, or particle size reduction, attempts or the or or scaly in granular have been made. ところが、一般に吸水性樹脂が小さな粒子径に形成される場合には、水性液体との接触により吸水性樹脂粒子は、いわゆる“ママコ”を形成し、吸収速度が低下する。 However, when the generally water-absorbent resin is formed into small particle size, water-absorbing resin particles by contact with an aqueous liquid, it forms a so-called "lump" absorption rate is lowered. 吸水性樹脂が造粒物に形成される場合には、水性液体と接触することで造粒物自体が個々に“ママコ”の状態に変化するという現象が起り吸収速度がかえって低下する。 When the water-absorbent resin is formed in the granulated product, the absorption rate occurs a phenomenon that granules themselves by contact with an aqueous liquid is changed to the state of the individual to "lump" is rather lowered. 吸水性樹脂が薄片に形成される場合には、その吸収速度は改良されるが、ゲルブロッキングを誘発するために、吸収速度は充分でなく、さらに吸水性樹脂を薄片に形成することは、製造される吸水性樹脂は必然的にかさばり、より大きな輸送および貯蔵設備を要するために不経済である。 When the absorbent resin is formed into flakes, but its absorption rate is improved, in order to induce gel blocking, the absorption rate is not sufficient, to further form the absorbent resin in flakes, prepared water absorbent resin is inevitably bulky, is uneconomical because it takes a larger transportation and storage facilities. また、吸水性樹脂の表面近傍の分子鎖を架橋させ、表面層の架橋密度を上げることによりママコの生成を防止し吸収速度の向上を図る技術も提案されている。 Further, the molecular chains near the surface of the water-absorbent resin is crosslinked, by increasing the crosslinking density of the surface layer to prevent the formation of undissolved lumps improved absorption rate techniques have also been proposed. このような技術は、例えば特開昭57−44627号、特開昭58−426 Such techniques are described, for example JP 57-44627, JP 58-426
02号、特公昭60−18690号、特開昭58−180233号、特開昭59−62665号および特開昭61−16903号等に開示されている。 02 No., JP-B-60-18690, JP-58-180233 is disclosed in JP 59-62665 and JP 61-16903 Patent like. これらの技術によって吸収速度の改善はある程度なされた。 Improvement of absorption rate by these techniques have been made to some extent. しかしながら、これら吸水性樹脂は、目的とする最適な粒子径よりも細かい微粒子をかなりの割合で含んでいるのが実情であった。 However, these water-absorbent resins, the contains fine particles than the optimum particle size of interest a significant proportion was circumstances. そのため、このような吸水性樹脂を使用した場合でも、十分な吸収速度が得られず、ゲルブロッキングに伴う通液性の低下が生じた。 Therefore, even when using such a water-absorbent resin can not be obtained a sufficient absorption rate, lowering of liquid permeability due to gel blocking occurs. これらの問題を解決するために、以下に述べるような吸水性樹脂の造粒方法が提案されている。 To solve these problems, the granulation method of the water-absorbing resin as described below has been proposed. 例えば、造粒技術としては、（ａ）吸水性樹脂微粉末を水または水に水溶性高分子や無機粉末等を併用したバインダーで造粒する方法（特開昭61−97333号および特開昭61−101536 For example, the granulation techniques, (a) a method of water-absorbent resin fine powder is granulated with a binder in combination a water-soluble polymer or inorganic powder or the like in water or water (JP 61-97333 and JP 61-101536
号）、（ｂ）吸水性樹脂微粉末を非水性液体中で分散させ、単量体水溶液を加えて吸収させた後、重合する事により造粒する方法（特開昭62−230813号）、（ｃ）逆相懸濁重合法により得られた吸水性樹脂の含水ゲルを含む有機溶媒中に、吸水性樹脂微粉末を加えたのち、共沸脱水を行うことにより造粒する方法（特開昭63−210108 No.), (b) a water-absorbent resin fine powder dispersed in a non-aqueous liquid, after absorption by the addition of aqueous monomer solution, No. method (JP 62-230813 granulating By polymerization), (c) an organic solvent containing a water-containing gel of the resulting water-absorbent resin by reversed phase suspension polymerization method, after the addition of water-absorbent resin fine powder, a method of granulating by performing azeotropic dehydration (JP Akira 63-210108
号）等が、また、微粉末の再利用技術としては、（ｄ） The No.), etc., as the re-use technique of fine powder, (d)
吸水性樹脂微粉末を不定形ゲルが生成するに十分な量の水を用いて膨潤させたのち、その連続的な不定形ゲルを砕いて乾燥させる方法（米国特許第4,950,692号）、 After swollen water-absorbent resin fine powder by using a sufficient amount of water to produce the amorphous gel, method of drying crushed the continuous amorphous gel (U.S. Pat. No. 4,950,692),
（ｅ）吸水性樹脂微粉末に架橋剤水溶液を加えてゲル状の固まりを形成させたのちに、架橋反応を行わせ、架橋、粉砕する方法（欧州特許公開第0,401,004（EP−Ａ (E) with the crosslinking agent solution was added to the water-absorbent resin fine powder to mixture was allowed to form a gel-like mass, to perform the crosslinking reaction, crosslinking, a method of grinding (European Patent Publication No. 0,401,004 (EP-A
−0,401,004））、（ｆ）乾燥した微粉末を噴霧水と接触させて部分的に水和させ、該噴霧と同時に該微粉末と水とを、ついで別の混合域において粘調な材料と前記水和微粉末とを実質的に均質な混和生成物が生じるように両者と中等度のせん断応力で混練する方法（欧州特許公開第0,417,761（EP−Ａ−0,417,761））等が知られている。 -0,401,004)), (f) a fine powder and dried in contact with the water spray partially hydrated, said the fine powder and water simultaneously with said spraying, the viscous material in the mixing zone another followed how to kneading at a shear stress of both the moderate to substantially homogeneous admixture product and hydrated fine powder occurs (European Patent Publication No. 0,417,761 (EP-a-0,417,761)) and the like are known. しかしながら、前記（ａ）の方法では、生成する造粒物の強度が十分でなく、工場でのラインや輸送中に造粒物の一部が壊れて微粉末が再生する場合があった。 However, in the method of the (a), the intensity of the product granules which are not sufficient, fine powder part is broken granulated product in line and transport in the plant there is a case to be reproduced. また、吸液によって造粒構造が壊れ、微粉末が再生し、そのために十分な通液性が得られなかった。 Also, broken granulation structure by liquid absorption, fine powder plays, sufficient liquid permeability can not be obtained for that purpose. また、前記（ｂ）の方法では、全ての吸水性樹脂が均一に単量体水溶液を吸収させることが困難で、造粒物の生成する割合が低く、また単量体水溶液が樹脂粉末に浸透して重合するため、吸水性樹脂の吸収倍率が低下する結果となる。 Further, in the above method (b), it is difficult to absorb all of the water-absorbent resin is uniformly aqueous monomer solution, a low rate of formation of granulation and the aqueous monomer solution permeates the resin powder for polymerizing and results in the absorption capacity of the water-absorbent resin is lowered.
さらに、上記（ｃ）の方法でも、造粒物は得られるものの、その造粒強度は低く、吸水膨潤時に細かいゲルが再生し、液の通液性および拡散性を妨げるものしか得られないという問題があった。 Of further, in the above method (c), although the granules are obtained, the granulation strength is low, fine gel reproduced during imbibition, give only preclude the liquid permeability and diffusibility of the liquid there was a problem. また、上記（ｄ）、（ｅ）および（ｆ）の方法は、吸水性樹脂微粉末を水や架橋剤水溶液を加えることにより一度膨潤状態にしたのち、再度乾燥することが必要で、 The method of the above (d), (e) and (f) is a water-absorbent resin powder after the once swollen state by adding water or aqueous crosslinking agent solution, is necessary to dry again,
操作が繁雑かつ困難に成るのみならず、経済的にも不利なものであった。 Operation not only made complicated and difficult, were those disadvantageous economically. さらに、上記（ｄ）の方法で得られた吸水性樹脂粉末のみから生成した乾燥粒子は、膨潤させると、用いた微粉末のほとんどが細かいゲルとなって再生するために、 Moreover, dry particles produced only from the water-absorbent resin powder obtained by the method (d) above, when swell, for most late fines employed to play a fine gel,
前記のものと同様に液の通液性や拡散性に劣るものであり、また上記（ｅ）の方法でも、架橋剤が吸水性樹脂微粉末内部にまで多量の水とともに浸透してしまい、架橋反応を行った結果、得られた乾燥粒子は、吸収倍率が低下するという欠点を有していた。 Are those poor in liquid permeability and diffusibility of the liquid in the same manner as above, also in the above method (e), cross-linking agent will penetrate with a large amount of water to the inside of the water absorbing resin powder, crosslinked results of the reaction were, resulting dry particles, absorption capacity had the disadvantage of lowering. 一方、吸水性樹脂微粉末の諸性能を改善した吸水性樹脂の製造方法として、カルボキシルを有する吸水性樹脂粉末と多価アルコールを混合し、一定範囲の吸収倍率まで反応させる方法（特開平４−214735号）や、それを特定の基材の内面を持つ高速撹拌型ミキサー内で行う方法（特開平４−214734号）や、さらにこの高速撹拌型ミキサーで混合後、一定の力（エネルギー）以下で熱を加える方法（特開平４−214736号）や粒状吸収性高分子組成物（特表平５−506263号）が開示されている。 On the other hand, as a production process for a water-absorbent resin having improved water absorbing resin fine powder various performances, by mixing water-absorbent resin powder with a polyhydric alcohol having a carboxyl, a method of reacting to the absorption capacity of a range (JP-4- 214735 No.) and it and the method carried out in a high-speed stirring mixer having an inner surface of a particular substrate (JP-a-4-214734), after a further mixing in the high-speed stirring mixer, a constant force (energy) below how the application of heat (JP-a-4-214736) and particulate absorbent polymeric compositions (Kohyo No. 5-506263) have been disclosed in. これら方法では、加圧下吸収倍率、吸水速度、通液性の改善はできるが、高速撹拌型ミキサーを用いるために、必然的に得られるものの粒子径を一定にすることは困難で、任意の粒子径のものが得られなかった。 In these methods, absorption capacity under load, absorption rate, but liquid permeability improvement can, in order to use the high-speed stirring type mixer, particle size inevitably obtained as it is difficult to make constant, any particle those of the diameter could not be obtained. また、不織布、フィルムといった基材への密着性を改善する、あるいはフィルム、発泡シート形状といった安定な固定化形状を得るために、上記と同様に、吸水性樹脂粉末と、グリセリン、エチレングリコールなどの多価アルコールと（必要に応じて発泡剤と）を混合し、基材上に塗布してシート状の吸収体を得る方法（特開昭57− Further, non-woven, to improve the adhesion to a substrate such as a film, or film, in order to obtain a stable immobilized shapes such foamed sheet shape, similarly to the above, the water-absorbent resin powder, glycerin, and ethylene glycol polyhydric alcohol and (the foaming agent if necessary) are mixed and method for obtaining a sheet-shaped absorbent body is applied to the substrate (JP 57-
73051号）も知られている。 No. 73051) are also known. さらにこの方法において前記塗布に低温押し出し機、あるいは加熱ダイを備えた低温押し出し機を用いることも開示されている。 It is also disclosed the use of a low-temperature extruder equipped with a low temperature extruder or heating the die, the coating in this way further. しかしながら、前記低温押し出し機は、吸水性樹脂粉末と多価アルコールとを十分に混練しさらに別途導入されたガスによる微細気泡を均一に分散させ、発泡剤を使用せずに発泡シートを得るために使用するものであり、また加熱ダイを備えた低温押し出し機も、吸水性樹脂粉末と液体ポリヒドロキシ有機化合物と発泡剤とを十分に混練し、加熱ダイ部分で発泡させて発泡シートを得るために使用するものであり、いずれも任意の粒子径の造粒物を得ようとするものではなかった。 However, the low temperature extruder is sufficiently kneading a water-absorbent resin powder with a polyhydric alcohol and further uniformly dispersing the fine bubbles by separately introduced gas, in order to obtain a foamed sheet without using a blowing agent is intended to use, also cold extruder with a heated die is also water-absorbent resin powder and a liquid polyhydroxy organic compound and a blowing agent and sufficiently kneaded, to obtain a foamed sheet by foaming with heating die portion is intended to be used, either it was not to be obtained any granulated product having a particle diameter. 任意の粒子径を得るための方法として、吸水性樹脂に鉱物粉末とアルコール、ケトン、エステル、エーテル、 As a method for obtaining any particle size, the mineral powder and alcohol water absorbent resin, ketone, ester, ether,
アルデヒドおよび無機中性塩から選ばれてなる吸水抑制剤と水を加えて、押し出し成形する方法（特開平１−26 Adding water inhibitor and water comprised chosen from aldehydes and inorganic neutral salts, a method of extrusion molding (JP-1-26
6139号）が開示されている。 No. 6139) have been disclosed. この方法では、粒子径の比較的粗いところでは幾らか粒子径のコントロールはできるが、通常衛生材料に好適な粒度である0.1〜1.0mmφのものを得ることは困難であり、さらにこの方法では吸水性樹脂以外の不純物が多く混在しており、その結果、吸収倍率、吸収速度等の吸収諸特性の優れたものが得られなかった。 In this way, can be somewhat controlled particle size at a relatively coarse particle size, it is difficult to obtain those 0.1~1.0mmφ a suitable particle size to normal sanitary materials, further in this way water It is mixed many impurities other than sexual resin, as a result, absorption capacity, is excellent in the absorption properties, such as absorption rate was not obtained. したがって、本発明の目的は、新規な吸水性樹脂組成物およびその製造方法を提供することにある。 Accordingly, an object of the present invention is to novel absorbent resin composition and a manufacturing method thereof. 本発明の他の目的は、吸収速度が速く、通液性に優れ、かつ加圧下吸収倍率の高い吸水性樹脂組成物およびその経済的に有利な製造方法を提供することにある。 Another object of the present invention, fast absorption rate, is excellent in liquid permeability, and high water-absorbing resin composition of absorbency against pressure and to provide the economically advantageous production method. 本発明のさらに他の目的は、従来の方法では達成され得なかった粒子径を任意にコントロールでき、かつ造粒強度が強く、取扱い性や通液性、吸水速度等の吸水諸特性にも優れた吸水性樹脂造粒物を経済的に有利に製造するための方法を提供することにある。 Still another object of the present invention, the conventional method can arbitrarily control the particle size could not be achieved, and granulation strength is strong, handling properties and liquid permeability, to water absorption characteristics, such as absorption rate excellent to provide a method for economically advantageous production of water-absorbent resin granule was. 本発明の別の目的は、形や大きさが比較的揃った、吸液時にも形状保持し、微粉の再生の無い吸水性樹脂造粒物を提供することにある。 Another object of the present invention, shapes and sizes are relatively uniform, and the shape retention during liquid absorption is to provide a water absorbing resin granulation product without fines playback. 発明の開示 上記諸目的は、下記の（１）〜（20）により達成される。 Disclosed objects mentioned above the invention is achieved by the following (1) to (20). （１） 吸水性樹脂（ａ）の未造粒の一次粒子（Ａ）および吸水性樹脂（ｂ）の造粒粒子（Ｂ）を含む吸水性樹脂組成物であって、該吸水性樹脂（ａ）および（ｂ） (1) a water-absorbing resin composition comprising a granulated particles (B) of ungranulated of the primary particles of absorbent resin (a) (A) and the water-absorbing resin (b), the water absorbent resin (a ) and (b)
は、同一でも異なってもよく、かついずれも架橋構造を有しており、該造粒粒子（Ｂ）は、該一次粒子（Ａ）の平均粒子径よりも小さい平均粒子径を有する吸水性樹脂粒子を造粒して得られたものである吸水性樹脂組成物。 May be the same or different, and neither has a crosslinked structure, the granulated particles (B), the water-absorbent resin having an average particle diameter than the average particle diameter of the primary particles (A) water absorbent resin composition is obtained particles by granulation. （２） 該一次粒子（Ａ）は、平均粒子径が150〜800μ (2) the primary particles (A) has an average particle size of 150~800μ
ｍであり、該造粒粒子（Ｂ）は、平均粒子径が10〜100 M, and granulated particles (B) has an average particle size of 10 to 100
μｍの吸水性樹脂粒子および／または粒子径が１〜150 Water-absorbent resin particles of μm and / or particle size from 1 to 150
μｍの吸水性樹脂粒子を造粒して得られたものである前記（１）に記載の吸水性樹脂組成物。 Water absorbent resin composition according to the water-absorbent resin particles of μm is obtained by granulating (1). （３） 該一次粒子（Ａ）は、該造粒粒子（Ｂ）の造粒前の吸水性樹脂粒子の平均粒子径の2.5〜10倍の平均粒子径を有するものである前記（１）または（２）に記載の吸水性樹脂組成物。 (3) the primary particles (A), the one having a granulated mean grain size of 2.5 to 10 times the average particle diameter before the water-absorbing resin particles of the granulated particles (B) (1) or water absorbent resin composition according to (2). （４） 該造粒粒子（Ｂ）は、平均粒子径が150〜800μ (4) granulated particles (B) has an average particle size of 150~800μ
ｍである前記（１）〜（３）のいずれか一つに記載の吸水性樹脂組成物。 Wherein a m (1) ~ absorbent resin composition according to any one of (3). （５） 該造粒粒子（Ｂ）は、該一次粒子（Ａ）の平均粒子径よりも大きい平均粒子径を有するものである前記（１）〜（４）のいずれか一つに記載の吸水性樹脂組成物。 (5) granulated particles (B), the water absorption according to any one of the one having a larger average particle diameter than the average particle diameter of the primary particles (A) (1) ~ (4) rESIN composition. （６） 組成比が、該一次粒子（Ａ）100重量部に対し、該造粒粒子（Ｂ）５〜100重量部である前記（１） (6) compositional ratio, with respect to the primary particles (A) 100 parts by weight of, the granulated particles (B) wherein 5 to 100 parts by weight (1)
〜（５）のいずれか一つに記載の吸水性樹脂組成物。 Water-absorbing resin composition according to any one of - (5). （７） 該造粒粒子（Ｂ）は、水、多価アルコール、アミノ基含有化合物、アミド基含有化合物およびカルボキシル基含有化合物からなる群より選ばれる少なくとも１ (7) granulated particles (B), water, polyhydric alcohols, amino group-containing compound, at least one selected from the group consisting of amide group-containing compound and the carboxyl group-containing compound
種の造粒化剤を用いて造粒されたものである前記（１） Wherein those which are granulated with seeds of granulating agent (1)
〜（６）のいずれか一つに記載の吸水性樹脂組成物。 Water-absorbing resin composition according to any one of - (6). （８） 架橋構造を有する吸水性樹脂の造粒粒子であって、アスペクト比（粒子の長径／短径）が1.5以上である吸水性樹脂の造粒粒子。 (8) The granulated particles of absorbent resin having a crosslinked structure, the aspect ratio granulated particles is 1.5 or more water-absorbing resin (major axis / minor axis of the particles). （９） 短径が0.3〜1.5mmである前記（８）に記載の吸水性樹脂の造粒粒子。 (9) granulated particles of absorbent resin according to the short diameter of 0.3 to 1.5 mm (8). （10） 表面近傍が架橋されており、かつ平均粒子径が (10) near the surface are crosslinked, and an average particle diameter
150〜800μｍである前記（８）または（９）に記載の吸水性樹脂の造粒粒子。 Granulated particles of absorbent resin according to the a 150～800Myuemu (8) or (9). （11） 下記式で定義される見掛け体積膨張率が10％以上である前記（８）〜（10）のいずれか一つに記載の吸水性樹脂の造粒粒子。 (11) granulated particles of absorbent resin according to any one of the apparent volume expansion ratio defined by the following formula is 10% or more (8) - (10). 見掛け体積膨張率（％）＝（（ゲルの体積/5ml）−１）×100 （ただし、ゲルの体積とは、内径10mm（外径13mm・長さ Apparent volume expansion ratio (%) = ((gel volume / 5 ml) -1) × 100 (where the volume of the gel, internal diameter 10 mm (outer diameter 13 mm · Length
17cm）の10mlメスシリンダーに0.5gの吸水性樹脂の造粒粒子を入れ、その後5mlの脱イオン水を添加して10分放置したときの、10分後のメスシリンダー中のゲルの体積である。 10ml graduated cylinder was charged with granulated particles of absorbent resin of 0.5g of 17cm), then when left deionized water 10 minutes was added to the 5 ml, is gel volume in a graduated cylinder after 10 minutes . ） （12） 水不溶性無機微粒子または界面活性剤から選ばれる少なくとも１種の助剤成分をさらに含有してなる前記（８）〜（11）のいずれか一つに記載の吸水性樹脂の造粒粒子。 ) (12) at least one formed by further contain auxiliary component the selected from water-insoluble inorganic fine particles or surfactants (8) - (11) granulation of the water-absorbent resin according to any one of particle. （13） 該造粒粒子（Ｂ）は、前記（８）〜（12）に記載の吸水性樹脂の造粒粒子である前記（１）〜（７）のいずれか一つに記載の吸水性樹脂組成物。 (13) the granulated particles (B), the (8) to the water absorbent according to any one of the a granulated particles of absorbent resin according (1) to (7) to (12) resin composition. （14） 架橋構造を有する吸水性樹脂粒子と造粒化剤とを混合し、得られた混合物を、球面状多孔板を有する押し出し造粒機から押し出すことを特徴とする吸水性樹脂の造粒粒子の製造方法。 (14) and a water-absorbent resin particles having a crosslinked structure and granulating agent are mixed, the resulting mixture, granulating the absorbent resin, wherein the extruding from an extrusion granulator having a spherical perforated plate method for producing particles. （15） 造粒化剤が該吸水性樹脂粒子の有する官能基と化学的な結合を有するものである前記（14）に記載の方法。 (15) The method according to the granulation agent is one having a chemical bond with the functional group of the water-absorbing resin particles (14). （16） 衛生材料の吸収層用の吸収性物品であって、前記（１）〜（９）、および（14）のいずれか一つに記載の吸水性樹脂組成物および／または前記（10）〜（15） (16) An absorbent article for absorbing layer of a sanitary material, the (1) to (9), and the water-absorbing resin composition according to any one of (14) and / or (10) to (15)
のいずれか一つに記載の吸水性樹脂の造粒粒子を含んでなる吸収性物品。 Absorbent article comprising the granulated particles of absorbent resin according to any one of. （17） 吸水性樹脂組成物が、吸水性物品の総重量に対し20〜80重量％割合で含まれてなる前記（16）に記載の吸収性物品。 (17) The absorbent article according to the water absorbent resin composition becomes contains 20 to 80 wt% percentage based on the total weight of the absorbent article (16). （18） 平均粒子径10〜100μｍの吸水性樹脂粒子および／または１〜150μｍの粒子を40〜100重量％含有する粒度分布を有する吸水性樹脂粒子を造粒する工程、および得られた吸水性樹脂の造粒粒子と平均粒子径150〜800 (18) Step of granulated water absorbent resin particles having a particle size distribution containing a water-absorbent resin particles and / or 1~150μm particles 40 to 100 weight% of the average grain size 10 to 100 [mu] m, and the resulting water-absorbent the average particle diameter of the granulated particle of the resin 150 to 800
μｍの吸水性樹脂の未造粒の一次粒子とを混合する工程を含んでなる吸水性樹脂組成物の製造方法。 Method for producing a water-absorbing resin composition comprising the step of mixing the primary particles of non-granulated water absorbent resin [mu] m. （19） 該吸水性樹脂粒子は、転動造粒法、圧縮型造粒法、攪拌型造粒法、押し出し造粒法、破砕型造粒法、流動層造粒法および噴霧乾燥造粒法から選ばれる造粒方法を用いて吸水性樹脂を造粒するものである前記（18）に記載の方法。 (19) the water absorbent resin particles, tumbling granulation method, compression granulation method, agitation granulation method, extrusion granulation method, crushing granulation method, fluidized bed granulation method and spray dry granulation method process according to the previous is to granulate the water-absorbent resin using the granulation process (18) selected from. （20） 得られた造粒粒子に90〜250℃で１〜120分の加熱処理を施す工程をさらに含む前記（18）または（19） (20) The obtained granulated particles to 90 to 250 ° C., further comprising a step of performing heat treatment of 1 to 120 minutes in (18) or (19)
に記載の吸水性樹脂組成物。 Water absorbent resin composition according to. 図面の簡単な説明 第１図は、本発明の造粒粒子の製造方法においても用いられる造粒装置の一例の構成を示す模式図である。 BRIEF DESCRIPTION OF THE DRAWINGS FIG. 1 is a schematic diagram showing an example of the configuration of a granulation apparatus used in the manufacturing method of granulated particles of the present invention. 第２図は、本発明において使用した加圧下吸収倍率測定装置の断面図である。 Figure 2 is a cross-sectional view of the absorption capacity measuring apparatus used in the present invention. 発明を実施するための最良の形態 以下、本発明を実施態様に基づきより詳細に説明する。 DETAILED DESCRIPTION OF THE EMBODIMENTS be described in more detail on the basis of the present invention embodiment. 本発明において用いることのできる吸水性樹脂は、水中において多量の水を吸収して膨潤し含水ゲル状態（ヒドロゲル）を形成するものであり、従来公知のものを挙げることができ、例えばデンプン−アクリロニトリルグラフト共重合体の加水分解物、デンプン−アクリロニトリルグラフト共重合体の部分中和物、酢酸ビニル−アクリル酸エステル共重合体のケン化物、アクリロニトリル共重合体もしくはアクリルアミド共重合体の加水分解物、これらの共重合体架橋体、ポリアクリル酸部分中和物およびポリアクリル酸部分中和物架橋体が挙げられるが、本発明の効果および入手の容易さなどを考慮すると、ポリアクリル酸部分中和物架橋体が好ましい。 Water-absorbent resin usable in the present invention are those which absorb large amounts of water in water to form a swollen hydrogel state (hydrogel), there may be mentioned a conventionally known, for example, starch - acrylonitrile hydrolyzate of a graft copolymer, a starch - partially neutralized product of acrylonitrile graft copolymer, a vinyl acetate - saponified acrylic acid ester copolymer, hydrolyzate of acrylonitrile copolymer or acrylamide copolymer, these copolymer crosslinked product of polyacrylic acid partially neutralized and partially neutralized polyacrylic acid crosslinked products thereof, but when considering the effects and easy availability of the present invention, partially neutralized polyacrylic acid crosslinked product is preferred. 使用される吸水性樹脂の形態としては、特に制限なく、重合後で乾燥前のゲル状物でも、乾燥後の粉末状物でも更に表面部分及びその近傍が架橋処理されたものでも何れも使用できる。 The form of the water-absorbing resin used, without particular limitations, in a gel-like material prior to drying after polymerization can be any used in which further surface portions and the vicinity thereof is cross-linked in powdered product after drying . 好ましくは、乾燥・粉砕後の粉末状物または、さらに表面部分及びその近傍が架橋されたものである。 Preferably, the powdered material after drying and pulverizing or one in which further surface portions and the vicinity thereof cross-linked. 一般には、水溶性不飽和単量体を重合させることにより得られる。 In general, obtained by polymerizing a water-soluble unsaturated monomer. これらの水溶性不飽和単量体としては、 These water-soluble unsaturated monomer,
（メタ）アクリル酸、（無水）マレイン酸、フマル酸、 (Meth) acrylic acid, (anhydrous) maleic acid, fumaric acid,
クロトン酸、イタコン酸、２−（メタ）アクリロイルエタンスルホン酸、２−（メタ）アクリロイルプロパンスルホン酸、２−（メタ）アクリルアミド−２−メチルプロパンスルホン酸、ビニルスルホン酸、スチレンスルホン酸、等のアニオン性単量体やその塩；（メタ）アクリルアミド、Ｎ−置換（メタ）アクリルアミド、２−ヒドロキシエチル（メタ）アクリレート、２−ヒドロキシプロピル（メタ）アクリレート、メトキシポリエチレングリコール（メタ）アクリレート、ポリエチレングリコール（メタ）アクリレート、等のノニオン性親水性基含有単量体;N,N−ジメチルアミノエチル（メタ）アクリレート、N,N−ジメチルアミノプロピル（メタ）アクリレート、N,N−ジメチルアミノプロピル（メタ）アクリルアミド、等のアミノ基含有 Crotonic acid, itaconic acid, 2- (meth) acryloyl ethanesulfonic acid, 2- (meth) acryloyl propanesulfonic acid, 2- (meth) acrylamido-2-methylpropane sulfonic acid, vinyl sulfonic acid, styrene sulfonic acid, etc. anionic monomer or its salts; (meth) acrylamide, N- substituted (meth) acrylamide, 2-hydroxyethyl (meth) acrylate, 2-hydroxypropyl (meth) acrylate, methoxy polyethylene glycol (meth) acrylate, polyethylene glycol (meth) acrylates, nonionic hydrophilic group-containing monomer and the like; N, N-dimethylaminoethyl (meth) acrylate, N, N-dimethylaminopropyl (meth) acrylate, N, N-dimethylaminopropyl (meth ) acrylamide, amino group etc. containing 不飽和単量体やそれらの４級化物等を具体的に挙げることができる。 It can be mentioned unsaturated monomers and their quaternary compound such specifically. また、得られる重合体の親水性を極度に阻害しない程度の量で、例えば、 Further, in an amount that does not extremely inhibit the hydrophilicity of the resulting polymer, for example,
メチル（メタ）アクリレート、エチル（メタ）アクリレート、ブチル（メタ）アクリレート等のアクリル酸エステル類や酢酸ビニル、プロピオン酸ビニル等の疎水性単量体を使用してもよい。 Methyl (meth) acrylate, ethyl (meth) acrylate, butyl (meth) acrylic acid esters such as acrylates and vinyl acetate, may be used a hydrophobic monomer vinyl propionate. 単量体成分としてはこれらのうちから１種または２種以上を選択して用いることができるが、最終的に得られる吸水性材料の吸水諸特性を考えると（メタ）アクリル酸（塩）、２−（メタ）アクリロイルエタンスルホン酸（塩）、２−（メタ）アクリルアミド−２−メチルプロパンスルホン酸（塩）、（メタ） As the monomer component can be used by selecting one or two or more of these, considering the water absorption properties of the finally obtained water-absorbent material (meth) acrylic acid (salt), 2- (meth) acryloyl ethanesulfonic acid (salt), 2- (meth) acrylamido-2-methylpropane sulfonic acid (salt), (meth)
アクリルアミド、メトキシポリエチレングリコール（メタ）アクリレート、N,N−ジメチルアミノエチル（メタ）アクリレートまたはその４級化物からなる群から選ばれる１種以上のものが好ましく、（メタ）アクリル酸（塩）を必須成分として含むものがさらに好ましい。 Acrylamide, methoxy polyethylene glycol (meth) acrylate, N, is preferably 1 or more ones selected from the group consisting of N- dimethylaminoethyl (meth) acrylate or a quaternary compound, the (meth) acrylic acid (salt) Required further preferably contains as a component. この場合（メタ）アクリル酸の30〜90モル％が塩基性物質で中和されているものが最も好ましい。 In this case (meth) which 30 to 90 mol% of acrylic acid is neutralized with a basic substance it is most preferred. また、吸水性樹脂としての吸水倍率は、生理食塩水中のティーバッグ法による値で、20〜60g/g程度有することが好ましい。 Further, the water absorption ratio of the water-absorbent resin is a value by saline tea bag method, it is preferred to have about 20 to 60 g / g. 未架橋成分、いわゆる水可溶成分の割合は20重量％以下が好ましく、より好ましくは10重量％以下、さらに少ないほど好ましい。 Uncrosslinked components, the proportion of so-called water-soluble component is preferably 20 wt% or less, more preferably 10 wt% or less, preferably as even less. 本発明に用いる吸水性樹脂は、架橋剤を使用せずに得られる自己架橋型ものでも、重合性不飽和基および／または反応性官能基を有する架橋剤を、得られる吸水性樹脂の諸特性が所望の基準に達する範囲で用いて得られるものでもよい。 Water-absorbent resin used in the present invention is not intended self-crosslinking obtained without the use of crosslinking agents, properties of the cross-linking agent, the resultant water-absorbing resin having a polymerizable unsaturated group and / or reactive functional groups There may be those obtained by using in the range to reach the desired reference. これら架橋剤の例としては、例えばN,N'−メチレンビス（メタ）アクリルアミド、（ポリ）エチレングリコール（メタ）アクリレート、グリセリントリ（メタ）アクリレート、トリメチロースプロパントリ（メタ）アクリレート、トリアリルアミン、トリアリルシアヌレート、 Examples of these crosslinking agents, for example N, N'-methylenebis (meth) acrylamide, (poly) ethylene glycol (meth) acrylate, glycerin tri (meth) acrylate, trimethylolpropane loin tri (meth) acrylate, triallyl amine, triallyl cyanurate,
トリアリルイソシアヌレート、グリシジル（メタ）アクリレート、（ポリ）エチレングリコール、ジエチレングリコール、（ポリ）グリセリン、プロピレングリコール、ジエタノールアミン、トリメチロールプロパン、ペンタエリスリトール、（ポリ）エチレングリコールジグリシジルエーテル、（ポリ）グリセロールポリグリシジルエーテル、エピクロルヒドリン、エチレンジアミン、 Triallyl isocyanurate, glycidyl (meth) acrylate, (poly) ethylene glycol, diethylene glycol, (poly) glycerol, propylene glycol, diethanolamine, trimethylolpropane, pentaerythritol, (poly) ethylene glycol diglycidyl ether, (poly) glycerol poly glycidyl ether, epichlorohydrin, ethylene diamine,
ポリエチレンイミン、（ポリ）塩化アルミニウム、硫酸アルミニウム、塩化カルシウム、硫酸マグネシウム等を具体的に挙げることができ、これらのうち反応性を考慮して、１種または２種以上を用いることができる。 Polyethyleneimine, (poly) aluminum chloride, aluminum sulfate, calcium chloride, can be specifically exemplified magnesium sulfate or the like, in consideration of the reactivity of these, can be used either alone or in combination. また吸水性樹脂を得るにあたっては、デンプン、セルロース、ポリビニルアルコール等の親水性高分子の存在下で上記単量体成分を重合させることによって、重合と同時にグラフト結合やコンプレックスを形成させてもよい。 Also when the obtained water-absorbent resin, starch, cellulose, by polymerizing the monomer component in the presence of a hydrophilic polymer such as polyvinyl alcohol, polymerization may be formed a grafted or complexes simultaneously. これらの単量体成分を重合させるにあたり、重合開始剤として、過硫酸アンモニウム、過硫酸カリウム、過酸化水素、ｔ−ブチルハイドロパーオキサイド、2,2'−アゾビス−アミジノプロパン二塩酸塩等の水溶性ラジカル重合開始剤を用いればよい。 Upon polymerizing these monomer components, a polymerization initiator, ammonium persulfate, potassium persulfate, hydrogen peroxide, t- butyl hydroperoxide, 2,2'-azobis - soluble such amidinopropane dihydrochloride it may be used a radical polymerization initiator. 重合方法は何等制限されることはなく、例えば塊状重合、水溶液重合、逆相懸濁重合等の方法によれば良い。 The polymerization process is that not the be any limitation, for example bulk polymerization, solution polymerization, or according to the method of reversed-phase suspension polymerization. これらの吸水性樹脂は、単独または２種あるいはそれ以上の混合物の形で使用される。 These water-absorbent resins are used alone or in the form of two or more of the mixture. 本発明に使用される吸水性樹脂の形状は、特に限定されない。 The shape of the water-absorbing resin used in the present invention is not particularly limited. ドラムで乾燥することにより得られるフレーク状であってもよく、塊状の樹脂を粉砕して得られる不定形状であってもよい。 It may be a flake obtained by drying in a drum, or may be indefinite shape obtained by pulverizing a lump of resin. また逆相懸濁重合により得られる球状であってよい。 Or it may be spherical obtained by reversed phase suspension polymerization. 本発明に用いる吸水性樹脂の一次粒子は、単一粒子など少々の力をかけても壊れないものをいい、例えば分級操作や搬送操作によって壊れないものをいう。 Primary particles of the water absorbent resin used in the present invention refers to those not break even over the little force such as a single particle, it refers to, for example do not break the classification operation and the conveying operation. 本発明に用いる吸水性樹脂の一次粒子は、本発明の目的が達成できる程度の粒子状であればよく、その大きさは特に限定されない。 Primary particles of the water absorbent resin used in the present invention may be a degree of particulate that object can be achieved according to the present invention, its size is not particularly limited. 得られる吸水性樹脂組成物の吸水諸特性を考えると、一次粒子の平均粒子径が、150〜800 Considering the water absorption properties of the water absorbent resin composition obtained, the average particle diameter of primary particles, 150 to 800
μｍ、特に200〜400μｍの範囲であることが好ましい。 [mu] m, particularly preferably in the range of 200 to 400.
1000μｍよりも大きな粒子を実質的に含まないことがさらに好ましい。 It is further preferred that do not contain large particles to substantially than 1000 .mu.m. 一次粒子の平均粒子径が150μｍ未満である場合には、得られる吸水性樹脂組成物の通液性が悪くなる傾向があり、平均粒子径が800μｍを越える場合には、吸収速度が小さくなる傾向がある。 Trends mean particle diameter of primary particles in the case of less than 150μm tend liquid permeability of the water-absorbent resin composition obtained may deteriorate, when the average particle diameter exceeds 800μm, the the absorption rate decreases there is. また、一次粒子の粒子径が大きすぎる場合には、得られる吸水性樹脂組成物を衛生材料の吸収剤として用いる際に、該衛生材料の使用者に物理的な異物感を与えることがある。 Further, when the particle diameter of the primary particles is too large, when using water-absorbent resin composition obtained as an absorbent sanitary materials, it is to provide a physical foreign body sensation to the user of 該衛 raw materials. 本発明に用いる吸水性樹脂の造粒粒子は、前記の一次粒子の平均粒子径よりも小さい平均粒子径を有する吸水性樹脂粒子を造粒したものである。 Granulated particles of absorbent resin used in the present invention, the water-absorbing resin particles having a smaller average particle diameter than the average particle diameter of the primary particles is obtained by granulation. 該吸水性樹脂粒子の平均粒子径は、10〜100μｍの範囲であることが好ましい。 The average particle diameter of the water-absorbent resin particles is preferably in the range of 10 to 100 [mu] m. また、１〜150μｍの粒子を40〜100重量％含有する粒度分布を有する吸水性樹脂粒子が好ましい。 Further, the water-absorbent resin particles having a particle size distribution comprising particles of 1-150 [mu] m 40 to 100% by weight being preferred. 吸水性樹脂粒子の平均粒子径が10μｍ未満である場合には、得られる吸水性樹脂組成物の通液性が悪くなる傾向があり、 When the average particle diameter of the water-absorbent resin particles is less than 10μm tend liquid permeability of the water-absorbent resin composition obtained may deteriorate,
平均粒子径が100μｍを越える場合には、吸収速度が小さくなり、かつ造粒がうまく行なえなくなる傾向がある。 When the average particle diameter exceeds 100μm, the absorption rate decreases, and there is a tendency for granulation can not be performed well. 該吸水性樹脂粒子の平均粒子径が前記粒子径よりも大きいと、吸収速度が大きく、通液性の優れた吸水性樹脂組成物が得られない。 When the average particle diameter of the water absorbent resin particles is greater than the particle size, absorption rate is large, no good water-absorbing resin composition of the liquid permeability can not be obtained. 本発明の吸水性樹脂の一次粒子は、吸水性樹脂の造粒粒子の造粒前の吸水性樹脂粒子の平均粒子径の2.5〜10 Primary particles of the water absorbent resin of the present invention, the average particle size of the granulated prior water-absorbent resin particles of the granulated particles of absorbent resin 2.5 to 10
倍の平均粒子径であることが好ましく、３〜７倍であることがより好ましい。 Preferably an average particle diameter of the fold, and more preferably 3 to 7 times. 吸水性樹脂の一次粒子の平均粒子径が、この範囲をはずれると大きい吸収速度と大きい通液性とを同時に満足することが困難な場合がある。 The average particle diameter of primary particles of the water absorbent resin, it may be difficult to satisfy the greater liquid permeability of this range outside the high absorption rate at the same time. 吸水性樹脂の造粒粒子の造粒前の吸水性樹脂粒子の平均粒子径が吸水性樹脂の一次粒子の平均粒子径よりも小さいことの確認は、同じ粒子サイズの造粒粒子と一次粒子を比べることで簡易に行える。 Check the average particle size of the granulated prior water-absorbent resin particles of the granulated particles of absorbent resin is smaller than the average particle diameter of primary particles of the water absorbent resin, the granulated particles and primary particles of the same particle size It can be carried out simply by comparison. 本発明に用いる吸水性樹脂の造粒粒子は、本発明の目的が達成できる程度の粒子状であればよく、その大きさは特に限定されない。 Granulated particles of absorbent resin used in the present invention may be a degree of particulate that object can be achieved according to the present invention, its size is not particularly limited. 得られる吸水性樹脂組成物の吸水諸特性を考えると、造粒粒子の平均粒子径が、150〜800 Considering the water absorption properties of the water absorbent resin composition obtained, the average particle size of the granulated particles, 150 to 800
μｍ特に450〜700μｍの範囲であることが好ましい。 μm and particularly preferably in the range of 450～700Myuemu. 10 Ten
00μｍよりも大きな粒子を実質的に含まないことがさらに好ましい。 It is further preferred that do not contain large particles to substantially than 00Myuemu. 造粒粒子の平均粒子径が150μｍ未満である場合には、得られる吸水性樹脂組成物の通液性が悪くなる傾向があり、平均粒子径が800μｍ越える場合は、 If when the average particle size of the granulated particles is less than 150μm tend liquid permeability of the water-absorbent resin composition obtained may deteriorate, the average particle size exceeds 800 [mu] m,
吸収速度が小さくなる傾向がある。 There is a tendency that the rate of absorption is reduced. また、造粒粒子の粒子径が大きすぎる場合には、得られる吸水性樹脂組成物を衛生材料の吸収剤として用いる際に、該衛生材料の使用者に物理的な異物感を与えることがある。 Further, when the particle size of the granulated particles is too large, when using water-absorbent resin composition obtained as an absorbent sanitary materials, it is to provide a physical foreign body sensation to the user of 該衛 raw material . また、本発明の吸水性樹脂組成物は、吸水性樹脂の一次粒子よりも大きい吸水性樹脂の造粒粒子を含有していることが好ましい。 Further, the water absorbent resin composition of the present invention preferably contains a granulated particles of large water-absorbent resin than the primary particles of absorbent resin. すなわち、吸水性樹脂の造粒粒子が、吸水性樹脂の一次粒子よりも大きい平均粒子径を有するものであることが好ましい。 That is, agglomerated particles of water-absorbing resin is preferably one having an average particle diameter larger than the primary particles of absorbent resin. 吸水性樹脂の造粒粒子の平均粒子径が、吸水性樹脂の一次粒子の平均粒子径の The average particle size of the granulated particles of absorbent resin have an average particle diameter of primary particles of the water-absorbent resin
1.1〜1.5倍であることがより好ましい。 And more preferably 1.1 to 1.5 times. さらに好ましくは1.5〜４倍である。 More preferably from 1.5 to 4 times. 通液性を阻害しない程度に小さい吸水性樹脂の一次粒子と、通液性を阻害しない程度に十分に大きい吸水性樹脂の造粒粒子とを含有することによって大きい通液性と大きい吸収速度とを同時に満足できる。 The primary particles of small water-absorbent resin to the extent that does not impair the liquid permeability, and large liquid permeability greater absorption rate by containing a granulated particles of sufficiently large water-absorbent resin to the extent that does not inhibit the liquid permeation the satisfactory at the same time. 該吸水性樹脂の造粒粒子に用いる吸水性樹脂粒子は、 The water absorbent resin particles used in the agglomerated particles of the water-absorbent resin,
吸水性樹脂の一次粒子を得る際に、吸水性樹脂の細粒部分を分級することによって得たものでもよいし、吸水性樹脂の一次粒子とは別に前記モノマーを用いて重合、乾燥、粉砕することによって得たものでもよい。 In obtaining the primary particles of the water absorbent resin, it may be those obtained by classifying the granules portions of the water-absorbent resin, polymerized separately with the monomer and the primary particles of the water-absorbent resin, dried and ground it may be those obtained by. 本発明に使用される吸水性樹脂粒子は、従来公知の方法で表面近傍を二次的に架橋したものが好ましい。 Water absorbent resin particles used in the present invention is preferably one obtained by crosslinking the surface vicinity secondarily by a conventionally known method. 吸水性樹脂粒子と該樹脂粒子の有する少なくとも２個の官能基と反応し得る基を有する架橋剤とを混合、反応させ、 Mixing a crosslinking agent having at least two functional groups capable of reacting with groups having a water-absorbent resin particles and the resin particles, is reacted,
吸水性樹脂粒子の表面近傍の架橋密度が高くなるような処理をした吸水性樹脂粒子を用いることで、特に吸収速度に優れる吸水性樹脂組成物を得ることができる。 By using the water-absorbent resin particles which have been processed such as crosslinking density in the vicinity of the surface of the water absorbing resin particles becomes high, it is possible to obtain a particularly water-absorbent resin composition which is excellent in absorption rate. 吸水性樹脂粒子に、例えば、架橋剤として多価アルコールを用いる方法（特開昭58−180233号、特開昭61−16903 The water-absorbing resin particles, for example, a method using a polyhydric alcohol as a crosslinking agent (JP 58-180233, JP 61-16903
号）、多価グリシジル化合物、多価アジリジン化合物、 No.), a polyvalent glycidyl compound, polyvalent aziridine compound,
多価アミン化合物、多価イソシアネート化合物を用いる方法（特開昭59−189103号）、グリオキサールを用いる方法（特開昭52−17393号）、多価金属を用いる方法（特開昭51−136588号、特開昭61−257235号、特開昭62 Polyvalent amine compound, a method using a polyvalent isocyanate compound (JP 59-189103), a method using glyoxal (JP-52-17393), a method using a polyvalent metal (JP-A-51-136588 , JP-A-61-257235, JP-A-62
−7745号）、シランカップリング剤を用いる方法（特開昭61−211305号、特開昭61−252212号、特開昭61−2640 -7745 No.), a method using a silane coupling agent (JP 61-211305, JP 61-252212, JP 61-2640
06号）、エポキシ化合物とヒドロキシ化合物を用いる方法（特開平２−132103号）、アルキレンカーボネートを用いる方法（DE−4020780）等に知られている表面処理を施すことで、表面架橋処理した吸水性樹脂を得ることができる。 06 No.), an epoxy compound and No. method (JP-A 2-132103 to use a hydroxy compound), by performing a surface treatment known in the method (DE-4020780) or the like using the alkylene carbonate surface crosslinking-treated water-absorbent it is possible to obtain a resin. また、架橋反応時に不活性無機粉末を存在させる方法（特開昭60−163956号、特開昭60−255814 Further, a method of the presence of an inert inorganic powder during the crosslinking reaction (JP 60-163956, JP 60-255814
号）、二価アルコールを存在させる方法（特開平１−29 No.), the method the presence of a dihydric alcohol (JP-A-1-29
2004号）、水とエーテル化合物を存在させる方法（特開平２−153903号）等も知られている。 No. 2004), a method of the presence of water and ether compounds (JP-A-2-153903) and the like are also known. 本発明に用いる吸水性樹脂は、造粒を阻害しない範囲の量で水不溶性微粒子、界面活性剤および短繊維等の助剤成分を含有していてもよい。 Water-absorbent resin used in the present invention may contain water-insoluble particles in an amount range that does not inhibit the granulation, the auxiliary component such as a surfactant and short fibers. これらの助剤成分を含有させることで、本発明の吸水性樹脂組成物の吸収速度を高める作用をする場合がある。 By incorporating these auxiliary component, there is a case where the effect of improving the absorption rate of the water absorbent resin composition of the present invention. 例えば、界面活性剤としては、ポリオキシエチレンアルキルエーテル、ポリオキシエチレンアルキルフェノールエーテル、ソルビタン脂肪酸エステル、ポリオキシエチレンソルビタン脂肪酸エステル、ポリオキシエチレンアシルエステル、オキシエチレンオキシプロピレンブロック共重合体、ショ糖脂肪酸エステル等を挙げることができる。 For example, as the surfactant, polyoxyethylene alkyl ethers, polyoxyethylene alkyl phenol ethers, sorbitan fatty acid esters, polyoxyethylene sorbitan fatty acid esters, polyoxyethylene acyl esters, oxyethylene oxypropylene block copolymer, a sucrose fatty acid ester and the like can be given. 水不溶性無機微粒子としては、雲母、パイロフィライト、カオリナイト、ハルサイト、および他の類似した粘土鉱物および主に50μｍ以下の平均粒子径を有する二酸化ケイ素粒子から成るアエロジル（日本アエロジル株式会社製）およびカープレックス（シオノギ株式会社製） The water-insoluble inorganic fine particles, mica, pyrophyllite, kaolinite, Hull sites, and Aerosil (manufactured by Nippon Aerosil Co., Ltd.) consisting of silicon dioxide particles with other similar clay minerals, and mainly the average particle diameter of not more than 50μm and car plex (manufactured by Shionogi Co., Ltd.)
のような微粒子状のシリカ等を挙げることができる。 Such particulate silicas such as and the like. 水不溶性有機微粒子としては、カーボンブラック、活性炭およびパルプ粉等を挙げることができる。 As the water-insoluble organic fine particles include carbon black, activated carbon and pulp dust. これらの助剤成分の使用量は、吸水性樹脂100重量部に対し、0.1〜10 The amount of these auxiliary component, relative to 100 parts by weight of the water-absorbent resin, 0.1 to 10
重量部、好ましくは0.5〜５重量部、最も好ましくは0.5 Parts by weight, preferably 0.5 to 5 parts by weight, and most preferably 0.5
〜２重量部である。 To 2 parts by weight. 前記重量が10重量部を越えるならば、該超過は、使用量に比例する効果を得ることができず、そればかりかむしろ、吸収倍率が減少し、場合によっては、造粒粒子の形成を困難にする。 If the weight exceeds 10 parts by weight, the excess can not obtain an effect proportional to the amount, it only or rather, absorption capacity is reduced, in some cases, difficult the formation of granulated particles to. 0.1重量部未満の使用量ではその使用効果が得られない。 Its use effect can not be obtained by use of less than 0.1 parts by weight. 本発明において使用される造粒粒子は、吸水性樹脂粒子を造粒したものであれば特に制限されないが、見掛け体積膨張率が10％以上であることが好ましい。 Granulated particles used in the present invention is not particularly limited as long as it the water absorbing resin particles granulated, it is preferable apparent volume expansion ratio is 10% or more. ここで、「見掛け体積膨張率」とは、所定量の造粒粒子に約10倍量の脱イオン水を与え、約10分間放置後の膨潤ゲルの見掛けの体積を評価する値で、膨潤したゲルの空隙の量に比例すると考えられる数値で、造粒粒子がママコにならず膨潤し、通液のための空隙を多く有するものほど高い値を示す。 Here, the "apparent volume expansion ratio", giving about 10 volumes of deionized water granulated particles having a predetermined amount, a value to evaluate the apparent volume of the swollen gel after standing for about 10 minutes, the swollen a numerical value is believed to be proportional to the amount of voids in the gel, swell not granulated particles to lump, show high values ​​as those having many voids for liquid permeation. この見掛け体積膨張率が10％より低い場合は通液性や吸収速度等が悪くなるおそれがある。 The apparent volume expansion is lower than 10%, there is a possibility that the liquid permeability and absorption rate, etc. may deteriorate. 本発明に用いる吸水性樹脂の造粒粒子は、従来公知の造粒方法（例えば特開昭61−97333号および特開昭61−1 Granulated particles of absorbent resin used in the present invention, known granulation method (e.g., JP 61-97333 and JP 61-1
01536号）を用いて吸水性樹脂粒子を造粒したものでよいが、本発明の目的を達成するためには特定の造粒化剤を用いて造粒したものが好ましい。 The water-absorbent resin particles using a No. 01536) may be those granulated but, in order to achieve the object of the present invention is preferably one granulated using a specific granulating agent. すなわち、ポリカチオン性化合物および／または多価アルコールを造粒化剤として用いて造粒したものが好ましい。 That is, those granulated with polycationic compound and / or a polyhydric alcohol as a granulating agent is preferred. ポリカチオン性化合物としては、ポリエチレンイミン、エピハロヒドリンにより水溶性である範囲に架橋された変性ポリエチレンイミン、ポリアミン、エチレンイミンのグラフトにより変性されたポリアミドアミン、プロトン化ポリアミドアミン、ポリエーテルアミン、ポリビニルアミン、変性ポリビニルアミン、ポリアルキルアミン、ポリビニルイミダゾール、ポリビニルピリジン、ポリビニルイミダゾリン、ポリビニルテトラヒドロピリジン、ポリジアルキルアミノアルキルビニルエーテル、ポリジアルキルアミノアルキル（メタ）アクリレート、ポリアリルアミン、 The polycationic compound, polyethylene imine, modified polyethylene imine crosslinked to a range which is water-soluble by epihalohydrin, polyamine, modified polyamidoamine by graft of ethyleneimine, protonated polyamide amine, polyether amine, polyvinyl amine, modified polyvinyl amine, polyalkyl amines, polyvinyl imidazole, polyvinyl pyridine, polyvinyl imidazoline, polyvinyl tetrahydropyridine, poly dialkylaminoalkyl ether, poly dialkylaminoalkyl (meth) acrylates, polyallyl amine,
ポリアミドポリアミンエピハロヒドリンおよび、これらの塩などが挙げられ、なかでも得られる吸水性樹脂組成物の通液性および加圧下の吸収倍率の観点からポリエチレンイミン、ポリアミドアミン、ポリエーテルアミン、 Polyamide polyamine epihalohydrin, and include such salts thereof, liquid permeability and polyethyleneimine in view of the absorption capacity under a load of the water-absorbent resin composition obtained inter alia, polyamidoamine, polyetheramine,
ポリビニルアミン、ポリアリルアミン、ポリアミドポリアミンエピハロヒドリンが好ましく、これらの化合物の分子量が2000以上であるものが好ましく、5000以上がより好ましく、10000以上が最も好ましい。 Polyvinylamine, polyallylamine, preferably polyamide polyamine epihalohydrin, preferably has a molecular weight of these compounds is 2,000 or more, more preferably 5,000 or more, 10,000 or more is most preferable. 多価アルコールとしては、エチレングリコール、ジエチレングリコール、トリエチレングリコール、ポリエチレングリコール、グリセリン、ジグリセリン、ポリグリセリン、プロピレングリコール、ジエタノールアミン、トリエタノールアミン、ポリオキシプロピレン、オキシエテレン−オキシプロピレンブロックポリマー、ソルビタン脂肪酸エステル、ポリオキシエチレンソルビタン脂肪酸エステル、トリメチロールプロパン、ペンタエリトリット、1, Examples of the polyhydric alcohol, ethylene glycol, diethylene glycol, triethylene glycol, polyethylene glycol, glycerin, diglycerin, polyglycerin, propylene glycol, diethanolamine, triethanolamine, polyoxypropylene, Okishieteren - oxypropylene block polymer, sorbitan fatty acid esters, polyoxyethylene sorbitan fatty acid esters, trimethylolpropane, pentaerythritol, 1,
3−プロパンジオール、およびソルビトールが挙げられ、なかでも得られる吸水性樹脂組成物の通液性および加圧下の吸収倍率の観点からエチレングリコール、ジエチレングリコール、トリエチレングリコール、ポリエチレングリコール、グリセリン、ジグリセリン、ポリグリセリンが好ましく、グリセリンが最も好ましい。 3-propanediol, and sorbitol and the like, liquid permeability and ethylene glycol from the viewpoint of the absorption capacity under a load of the water-absorbent resin composition obtained Among them, diethylene glycol, triethylene glycol, polyethylene glycol, glycerol, diglycerol, polyglycerin are preferred, glycerol being most preferred. ポリカチオン性化合物と多価アルコールとを併用して用いることが好ましい。 It is preferable to use in combination with a polyhydric alcohol polycationic compound. ポリカチオン性化合物および／または多価アルコールを使用する際の量は特に制限はないが、吸水性樹脂100 The amount is not particularly limited in the use of polycationic compounds and / or polyhydric alcohols, water-absorbing resin 100
重量部に対して0.01〜30重量部の範囲が好ましく、0.1 Preferably in the range of 0.01 to 30 parts by weight per part by weight, 0.1
〜10重量部がより好ましい。 10 parts by weight is more preferable. 前記分子量が0.01重量部未満では、造粒粒子の強度が十分でない場合があり、一方前記分量が30重量部を越えると、造粒粒子自体の吸収倍率が低下する傾向がある。 In the molecular weight is less than 0.01 part by weight, there is a case the strength of the agglomerated particles is not sufficient, whereas if the quantity exceeds 30 parts by weight, the absorption capacity of the granulated particles themselves tends to be lowered. 本発明に用いられる吸水性樹脂の造粒粒子は、アスペクト比で1.5以上のものが好ましく、２〜100がより好ましく、５〜50が更により好ましい。 Granulated particles of absorbent resin used in the present invention, preferably has 1.5 or more in aspect ratio, more preferably from 2 to 100, still more preferably 5 to 50. アスペクト比が200 The aspect ratio is 200
以上のものは実際上得られ難く、1.5以下のものは固定化されにくい場合がある。 Difficult to obtain in practice more than, 1.5 or less of what it may be difficult immobilized. 本発明の吸水性樹脂組成物は、吸水性樹脂の一次粒子 Water-absorbing resin composition of the present invention, the water-absorbent resin primary particle
100重量部に対し、吸水性樹脂の造粒粒子が５〜100重量部、特に10〜50重量部の割合であることが好ましい。 Relative to 100 parts by weight, granulated particles 5 to 100 parts by weight of the water-absorbent resin, particularly preferably a ratio of 10 to 50 parts by weight. 吸水性樹脂の造粒粒子が５重量部未満では、得られる吸水性樹脂組成物の吸収速度が十分大きくならない場合がある。 The agglomerated particles is less than 5 parts by weight of the water-absorbent resin, there is a case where the absorption speed of the water-absorbent resin composition obtained is not sufficiently large. 一方、吸水性樹脂の造粒粒子が100重量部を越える場合は、通液性や加圧下吸収倍率が十分大きくならない場合がある。 On the other hand, if the granulated particles of absorbent resin exceeds 100 parts by weight, the liquid permeability and absorption capacity is not sufficiently large. 本発明は上述の吸水性樹脂組成物を含んでなる吸収性物品をも提供する。 The present invention also provides an absorbent article comprising a water-absorbing resin composition described above. 本発明の吸水性樹脂組成物をセルロース繊維あるいはそのウエブ、合成繊維あるいはそのウエブと組み合わせることにより、例えば、衛生材料の吸収層として好適な吸収性物品とすることができる。 The water absorbent resin composition of the present invention can be combined with cellulose fibers or a web, synthetic fibers or a web, for example, it may be a suitable absorbent article as an absorbent layer for sanitary materials. 例えば、セルロース繊維あるいは合成繊維からなる紙、不織布やマットに吸水性樹脂組成物を狭持する方法、セルロース繊維と吸水性樹脂組成物とをブレンドする方法等、 For example, paper of cellulose fibers or synthetic fibers, a method for holding the water-absorbing resin composition to the nonwoven fabric or a mat, and a method of blending the cellulose fibers and water-absorbent resin composition,
吸収性物品を得るための公知の手段を適宜選択できる。 The known means for obtaining the absorbent article can be appropriately selected.
このようにして得られた吸収性物品は、従来の吸収性物品に比べ高い吸収能力を示す。 Such absorbent articles obtained in the show high absorption capacity compared with the conventional absorbent article. 本発明の吸収性物品において、吸水性樹脂組成物が、 In the absorbent article of the present invention, the water absorbent resin composition,
吸収性物品の総重量に対し20重量％〜80重量％の割合で含まれてなることが好ましい場合がある。 The total weight of the absorbent article to it may be preferable to become included in an amount of 20 wt% to 80 wt%. 本発明の吸水性樹脂組成物は、吸収速度、加圧下の吸収倍率および通液性に優れており、ゲルブロッキングを防止するために従来の吸水性樹脂のように繊維状マトリックス中に比較的低い濃度で組み込む必要がなく、吸収性物品中に比較的高い濃度で組み込むことができる。 Water-absorbing resin composition of the present invention, absorption rate, is excellent in absorption capacity and liquid permeability under pressure, relatively low in the fibrous matrix as the conventional water-absorbent resin in order to prevent gel blocking it is not necessary to incorporate a concentration, it can be incorporated at relatively high concentrations in an absorbent article. 高い濃度で吸水性樹脂組成物を使用することにより、従来に比べ著しく厚みの薄い吸収性物品を得ることが可能になる。 By using the water absorbent resin composition at a high concentration, it is possible to obtain a thin absorbent article having significantly thick compared with the prior art. 吸水性樹脂組成物の吸収性物品の総重量に対する割合は、好ましくは30〜80重量％、より好ましくは40〜80重量％である。 Percentage of the total weight of the absorbent article of the water absorbent resin composition is preferably 30 to 80 wt%, more preferably 40 to 80 wt%. 本発明は平均粒子径10〜100μｍの吸水性樹脂粒子を造粒する工程、および得られた造粒粒子と平均粒子径15 The present invention has an average particle diameter step granulating the water-absorbent resin particles of 10~100μm granulated particles with an average particle diameter of 15 to and obtained,
0〜800μｍの吸水性樹脂の一次粒子とを混合する工程を含んでなる吸水性樹脂組成物の製造方法をも提供する。 It provides a method for producing water-absorbing resin composition comprising the step of mixing the primary particles of the water-absorbent resin 0～800Myuemu.
平均粒子径10〜100μｍの吸水性樹脂を造粒する方法は特に限定されず、従来公知の造粒方法を採用できる。 How to granulate the water-absorbent resin having an average particle diameter of 10~100μm is not particularly limited, it can be employed a conventionally known granulation method. 転動造粒法、圧縮型造粒法、撹拌型造粒法、押し出し造粒法、破砕型造粒法、流動層造粒法、噴霧乾燥造粒法等が挙げられる。 Tumbling granulation method, compression granulation method, agitation granulation method, extrusion granulation method, crushing granulation method, fluidized bed granulation method, spray-drying granulation method. なかでも球面状ダイからの押し出し造粒法が、得られる造粒粒子の粒子径のコントロールが容易である点と、造粒粒子の造粒強度が大きい点で好ましい。 Of these extrusion granulation from spherical die, and point control of the particle diameter it is easy to obtain granulated particles, preferred from the viewpoint that larger granules strength of the granulated particles.
造粒粒子の平均粒子径は150〜800μｍの範囲が、前述の理由により好ましい。 The average particle size of the granulated particles in the range of 150~800μm is preferred for reasons described above. 平均粒子径10〜100μｍの吸水性樹脂粒子をポリカチオン性化合物および／または多価アルコールで造粒することが好ましく、ポリカチオン性化合物が、ポリエチレンイミン、ポリアミドアミン、ポリエーテルアミン、ポリビニルアミンポリアリルアミンからなる群より選ばれる少なくとも一種であることが好ましい。 It is preferable to granulate the water-absorbent resin particles having an average particle diameter of 10~100μm polycationic compound and / or polyhydric alcohols, polycationic compounds, polyethyleneimine, polyamidoamine, polyetheramine, polyvinylamine polyallylamine is preferably at least one selected from the group consisting of. また多価アルコールが、エチレングリコール、ジエチレングリコール、ジエチレングリコール、トリエチレングリコール、 The polyhydric alcohol is ethylene glycol, diethylene glycol, diethylene glycol, triethylene glycol,
ポリエチレングリコール、グリセリン、ジグリセリンおよびポリグリセリンからなる群より選ばれる少なくとも一種であることが好ましい。 Polyethylene glycol, glycerin, is preferably at least one selected from the group consisting of diglycerol and polyglycerol. ポリカチオン性化合物と多価アルコールとを併用して用いることが好ましい。 It is preferable to use in combination with a polyhydric alcohol polycationic compound. 平均粒子径10〜100μｍの吸水性樹脂粒子を造粒する際に、ポリカチオン性化合物および／または多価アルコールに加えて、水を併用して造粒することが、得られる造粒粒子の造粒強度の点で好ましい場合がある。 When granulated water absorbent resin particles having an average particle diameter of 10 to 100 [mu] m, in addition to the polycationic compounds and / or polyhydric alcohols, water in combination with a can be granulated, granulation of the resulting granulated particles it may be preferred in terms of particle strength. 水は脱イオン水、水道水、有機物あるいは無機物を溶解あるいは懸濁している水溶液でよい。 Water may be an aqueous solution are dissolved or suspended deionized water, tap water, an organic or inorganic material. 得られた造粒粒子は、加熱処理を施しても良い。 The obtained granulated particles may be subjected to heat treatment. 造粒粒子を形成する吸水性樹脂粒子間に、イオン結合や共有結合を形成させることにより、吸収性能に優れる造粒粒子が得られる場合がある。 Between the water absorbent resin particles forming the granulated particles, by forming an ionic bond or a covalent bond, granulated particles having excellent absorption performance in some cases obtained. 加熱処理温度は40〜250℃、 Heat treatment temperature is 40-250 ° C.,
好ましくは90℃〜200℃、加熱時間は１〜120分、好ましくは10〜100分である。 Preferably 90 ° C. to 200 DEG ° C., the heating time is 1 to 120 minutes, preferably 10 to 100 minutes. さらに本発明は、上記でできた吸水性樹脂の造粒粒子と吸水性樹脂の一次粒子とを混合して吸水性樹脂組成物とするが、その際の混合機も特に限定されず、例えば、 The present invention is directed to water-absorbent resin composition by mixing the primary particles of the granulated particles with water-absorbing resin of the water-absorbent resin made from above, there is no particular limitation mixer at that time, for example,
円筒型混合機、二重壁円錐型混合機、Ｖ字型混合機、リボン型混合機、スクリュー型混合機、流動型混合機、ロータリディスク型混合機、気流型混合機、双腕型捏和機、内部混合機、粉砕型捏和機、回転式混合機、スクリュー型押出機等が挙げられる。 Cylinder type mixers, double-wall cone type mixers, V-shaped mixer, a ribbon type mixer, screw type mixers, fluidized-mixers, rotary disk type mixer, air current type mixers, twin-arm kneaders machine, internal mixers, pulverizing type kneaders, rotary mixers, and screw type extruders, and the like. さらに、本発明により得られた吸水性樹脂組成物または吸収性物品に、消臭剤、香料、薬剤、植物生育助剤、 Further, the water absorbent resin composition or the absorbent article obtained by the present invention, deodorants, perfumes, drugs, plant growth auxiliaries,
殺菌剤、発泡剤、顔料、染料、親水性短繊維、肥料等を介在させることにより、得られる吸水性樹脂組成物または吸収性物品に新たな機能を付与することもできる。 Fungicides, foaming agents, pigments, dyes, hydrophilic short fibers, by interposing a fertilizer, it is also possible to impart a new function to the resulting water-absorbent resin composition or the absorbent article. 本発明においては、吸水性樹脂粒子と造粒化剤とを混合し、得られた混合物を球面状多孔板を有する押し出し造粒機から押し出すことを特徴とする吸水性樹脂の造粒粒子の製造方法をも提供する。 In the present invention, the water absorbent resin particles with granulating agent are mixed, the production of granulated particles of absorbent resin, characterized in that extruded from the extrusion granulator having a spherical perforated plate and the resulting mixture the method also provides. 本発明の吸水性樹脂の造粒粒子の製造方法においては、吸水性樹脂粒子と造粒化剤とがまず混合される。 In the method for producing a granulated particles of absorbent resin of the present invention, the water absorbent resin particles and granulating agent is first mixed. 本発明において吸水性樹脂粒子と造粒化剤の混合方法は、 The method of mixing the water-absorbent resin particles and the granulating agent in the present invention,
特に限定されず、通常の混合機を用いることができる。 Is not particularly limited, it is possible to use a conventional mixer.
例えば、円筒型混合機、二重壁円錐型混合機、Ｖ字型混合機、リボン型混合機、スクリュー型混合機、流動型混合機、ロータリーデスク型混合機、気流型混合機、双腕型捏和機、内部混合機、粉砕型捏和機、回転式混合機、 For example, a cylindrical mixer, double-wall cone type mixers, V-shaped mixer, a ribbon type mixer, screw type mixers, fluidized-mixers, rotary disk type mixers, gas current type mixers, twin-arm kneaders, internal mixers, pulverizing type kneaders, rotary mixers,
スクリュー型押出機等が挙げられる。 Screw extruder, and the like. 本発明において使用される造粒化剤は、該吸水性樹脂粒子の有する官能基と化学的な結合をする化合物であれば特に制限されず、造粒化剤として水だけを用いてもよく、さらに、化学結合可能な物質を水に溶かした水溶液でもよく、化学結合可能な物質が常温で液体の場合その物質だけを用いてもよい。 Granulating agent used in the present invention is not particularly limited as long as it is a compound which functional groups and chemical bonds with the water-absorbing resin particles may be used only water as the granulating agent, Moreover, a chemical bond substance may be a solution dissolved in water, capable of chemically bonding materials may be used by that material when liquid at room temperature. このうち特に、該吸水性樹脂粒子の有する官能基と共有結合する化合物が、得られる造粒物の造粒強度と吸収速度等の吸収諸特性の点から好ましい。 Among particular, compounds covalently bound to the functional group of the water-absorbing resin particles, from the viewpoint of the absorption characteristics of such granulation strength and rate of absorption of the obtained granules. 具体的には、多価アルコール、アミノ基含有化合物、アミド基含有化合物、カルボキシル基含有化合物より選ばれる少なくとも一種でかつ水溶性であることが好ましく、グリセリン、ジグリセリン、ポリグリセリン、ポリビニルアルコール、β−アラニン、尿素、ポリアスパラギン酸、ポリアミドポリアミンエビハロヒドリン樹脂より選ばれる少なくとも一種であることがより好ましく、多価アルコールであるグリセリン、ジグリセリン、ポリグリセリンがさらにより好ましく、特にグリセリンが好ましい。 Specifically, polyhydric alcohols, amino group-containing compounds, amide group-containing compound is preferably at least one type and a water-soluble selected from a carboxyl group-containing compounds, glycerol, diglycerol, polyglycerol, polyvinyl alcohol, beta - alanine, urea, polyaspartic acid, more preferably at least one selected from polyamide polyamine shrimp halohydrin resins, glycerol polyhydric alcohols, diglycerol, preferably from polyglycerol addition, particularly glycerol are preferred. 本発明でいう水溶性とは、50重量％グリセリン水溶液 The water-soluble in the present invention, 50 wt% aqueous solution of glycerol
100部に、30部の造粒化剤を添加して析出しないものをいう。 100 parts, it refers to those which do not precipitate by the addition of granulating agent 30 parts. 本発明に使用される造粒化剤の量は、特に制限されないが、本発明により得られる吸水性樹脂造粒物の諸特性を考慮すると、吸水性樹脂粒子100重量部に対して２〜30重量部の範囲が好ましく、５〜20重量部がより好ましい。 The amount of granulating agent used in the present invention is not particularly limited, considering the properties of the water-absorbent resin granulation product obtained by the present invention, with respect to 100 parts by weight of the water-absorbent resin particles 2 to 30 It is preferably in the range of parts by weight, more preferably 5 to 20 parts by weight. 前記造粒化剤の量が２重量部未満では、粒度が均一で強度にも優れた造粒物が得られない虞れがあり、 Wherein the amount of granulating agent is less than 2 parts by weight, there is a possibility that the particle size can not be obtained excellent granules to a uniform intensity,
一方前記造粒化剤の量を30重量部を越えて使用しても、 On the other hand be used amount of the granulating agent exceeds 30 parts by weight,
量に相当する効果を得ることは困難であり、さらに未反応の造粒化剤が多く残存することになり、そのため流動性が低下する場合がある。 Possible to obtain an effect corresponding to the amount is difficult, will be further remaining granulating agents unreacted many, therefore there is a case where the flowability is decreased. 本発明においては、次に、このようにして吸水性樹脂粒子と造粒化剤とを混合して得られた混合物を、押し出し造粒機にかけて押し出し造粒するが、この押し出し造粒の前に、必要に応じて、熟成処置を行ってもよい。 In the present invention, then, the mixture thus obtained by mixing the the granulating agent water absorbent resin particles, although extrusion granulation toward extrusion granulator, prior to this extrusion granulation , if necessary, may be subjected to aging treatment. 熟成処置は、この混合物を、例えば、50〜90℃、相対湿度 Aging treatment, the mixture, for example, 50 to 90 ° C., relative humidity
30〜90％の条件下に、10分〜２時間程度静置することにより行い得る。 Under the conditions of 30% to 90%, it may be carried out by allowing it to stand for about 10 minutes to 2 hours. このような熟成装置を行うことにより、 By performing such soaker,
最終的に得られる吸水性樹脂の造粒粒子における吸水諸特性の均一性の向上が期待できる。 Improved uniformity of water absorption characteristics at a granulated particles of the finally obtained water-absorbent resin can be expected. 本発明においていう「押し出し造粒」とは、文字どおり粒をつくることを意味し、粉状の原料からほぼ均一な形状と大きさをもつ粒をつくる操作であり、押し出し成形や圧縮成形によりフィルムやシートをつくることを意図していない。 The means in the present invention, "extrusion granulation" means to make literally particle, an operation to create a particle having a substantially uniform shape and size from powdery raw material, the film Ya by extrusion or compression molding not intended to make a sheet. 本発明において使用される球面状多孔板を有する押し出し造粒機としては、押し出し作用部とダイ又はスクリーンを有し、そのダイまたはスクリーンが球面状で、材料を押し出すことにより一定サイズのものをつくる装置であれば特に限定されないが、例えば、スクリュー型前押し出し式造粒機、スクリュー型横押し出し式造粒機、 The extrusion granulator having a spherical perforated plate used in the present invention, have extrusion action part and the die or screen, the die or screen in a spherical shape, make those fixed size by extruding the material is not particularly limited as long as it is a device, for example, a screw type front extrusion granulator, a screw-type horizontal extrusion granulator,
スクリュー型真空押し出し造粒機、スクリュー型前処理兼用式押し出し造粒機、ロール型リングダイ式押し出し造粒機、ブレード型バスケット式押し出し造粒機、ブレード型オシレーティング式押し出し造粒機、自己成形型ギヤー式押し出し造粒機、自己成形型シリンダー式押し出し造粒機等を用いることができる。 Screw type vacuum extrusion granulator, a screw-type pretreatment combined type extrusion granulator, a roll-type ring-die extrusion granulator, a blade basket type extrusion granulator, a blade-type oscillating type extrusion granulator, self molding type gear type extrusion granulator may be used a self-mold-cylinder extrusion granulator or the like. 好ましくは、スクリュー型前押し出し式造粒機、スクリュー型横押し出し式造粒機で、より好ましくはスクリュー型前押し出し式造粒機である。 Preferably, a screw-type front extrusion granulator, a screw-type horizontal extrusion granulator, more preferably a screw type front extrusion granulator. ここに、「球面状多孔板」とは、造粒粒子を一定のサイズにするための、多数の孔を有する部材で、一般に用いられている平面状のダイまたはスクリーンに対する用語で、例えばスクリュー型前押しだし式押しだし造粒機の場合では、スクリューの先端部分に位置する半球面状のダイをいい、スクリュー型横押しだし式押しだし造粒機の場合では、スクリューの外周部分に位置する曲面状のスクリーンをいう。 Here, the term "spherical perforated plate", for the granulated particles to a certain size, a member having a large number of holes, in terms relative to planar die or screen generally used, such as screw-type in the case of the granulator out press before extrusion expression refers to a hemispherical die which is positioned on the tip portion of the screw, in the case of the granulator out press screw lateral extrusion type is curved screen positioned on the outer peripheral portion of the screw the say. このときの押しだし羽根も、球面状つまり、そのエッジの輪郭が球面の一部を形成するような形状とされていることが好ましい。 Blade out press at this time as well, spherical i.e., it is preferable that the contour of the edge is shaped to form a portion of a sphere. 従来の平面状のダイまたはスクリーンでは、板厚が５ In a conventional planar die or screen, plate thickness 5
〜8mm以上に設定されているため、孔径の小さなダイまたはスクリーンで押し出すことは困難で、ダイまたはスクリーンの孔径をあまり小さくすると、造粒能力が著しく減少したり、最悪の場合にはダイまたはスクリーンの孔が原材料で詰まって造粒不能となる。 Since it is set above ～8Mm, it is difficult to extrude a small die or a screen having a pore diameter and a pore size of die or screen is too small, or significantly reduced granulation capability, die or screen in the worst case the granulation impossible holes of clogged with the raw material. 一方造粒能力を向上させる目的でダイまたはスクリーンの板厚を薄くしようとすると、押し出し圧力に対するダイまたはスクリーンの強度が弱すぎるため、ダイまたはスクリーンが破損してしまう。 On the other hand, if you try to reduce the thickness of the die or screen in order to improve the granulation capacity, the strength of the die or screen for extrusion pressure is too weak, the die or screen is damaged. また、ダイまたはスクリーンの孔径の大きいところでは、造粒強度の弱い造粒粒子しか得られず、さらに衛材向けには適さない粒子径の大きなものしか得られない。 Further, at the die or screen having a pore size larger, obtained only weakly agglomerated particles of granulation strength, obtained only large particle size not suitable for further Mamoru material for. このように、ダイまたはスクリーンを球面状にし、押しだし羽根の先端も球状にすることにより、孔径の小さなダイでも押しだし造粒を容易に行うことができ生産性がより向上し、さらに造粒強度の強い造粒粒子を任意の粒子径で得られるものである。 Thus, the die or screen in a spherical shape, by also leading end of the out pushing blade spherical, and improved productivity can perform granulation easily out push even a small die having a pore size, further granulation strength strong granulated particles is obtained in any particle size. なお、この「球面」には、真円や楕円などの円の回転してできる軌跡面、さらには複数の円を組み合わせて回転させて得られる軌跡面、半球面、曲面、双曲面、放物面など平面以外の面が広く含まれる。 Incidentally, this "sphere" is the locus face which can be rotated in a circle such as a true circle or ellipse, further trajectory surface is obtained by rotating a combination of a plurality of circular, semi-spherical, curved, hyperboloid, paraboloid plane other than the plane including the surface are widely included. さらに、このダイまたはスクリーンの孔の形は特に限定されず、真円状、楕円状、六角形等の多角形、三角形状等、使用に適した形状に任意に選択することが可能である。 Furthermore, the shape of the die or screen holes is not particularly limited, a true circle, an ellipse, a polygon such as a hexagon, triangle, etc., it can be arbitrarily selected shape suitable for use. 孔径（真円の場合）についても特に制限されるものではないが、例えば、衛生材料向けに使用する場合、 Is not particularly limited either hole diameter (in the case of a perfect circle), for example, when used in hygiene materials,
好ましくは0.3〜1.5mm、より好ましくは0.3〜0.8mm、である。 Preferably 0.3 to 1.5 mm, more preferably 0.3 to 0.8 mm,. 孔径が0.3mm未満の場合は、押し出すとき、効率よく押し出すことが困難になることがあり、また衛生材料向け等に使用される時、細かすぎて通液性が悪くなることがある。 If pore diameter is less than 0.3 mm, when extruded, it may be difficult to extrude efficiently, also when used for sanitary materials for such, it may liquid permeability is too small it is poor. 逆に孔径が1.5mmより大きい場合は、得られる造粒粒子のサイズが大きくなり、使用目的にあわせたサイズまで、解砕または粉砕するための工程が必要となる場合があるためである。 If pore diameter is larger than 1.5mm on the contrary, the size of the resulting granulated particles is increased, to a size tailored to the intended use, there are cases where a process for crushing or grinding is needed. 本発明の造粒粒子の製造方法において、上記のごときダイまたはスクリーンの孔径を適当に選択することにより、衛生材料向けに好適な、例えば0.4〜0.5mmや0.6〜 In the method for producing a granulated particle of the present invention, by appropriately selecting the diameter of the such die or screen, suitable for hygiene materials such 0.4~0.5mm and 0.6
0.7mmといった粒度分布の狭い、非常に細い径を有する柱状造粒粒子の吸水性樹脂粒子が得られるようになった。 Narrow particle size distribution such 0.7 mm, became water-absorbent resin particles of the columnar granulated particles having a very small diameter can be obtained. ダイまたはスクリーンの厚みについては特に限定されるものではないが、押し出し機の特性上、孔径が小さくなれば厚みを薄くしないと押し出し造粒できなくなることがあり、ダイまたはスクリーンの厚みは孔径の0.1〜 There are no particular limitations on the thickness of the die or screen, the characteristics of the extruder, may pore size can not be granulated extruded without reducing the thickness becomes smaller, the die or screen thickness a pore size of 0.1 ~
５倍程度が好ましく、より好ましくは孔径の0.2倍〜３ Preferably 5 times, more preferably 0.2 times the hole diameter and 3
倍、さらに好ましくは孔径の0.5〜２倍である。 Times, even more preferably 0.5 to 2 times the hole diameter. ダイまたはスクリーンの厚みが孔径の５倍よりも厚いと孔部分での抵抗が大きくなり、押し出し造粒できなくなる場合がある。 Resistance of the die or screen thickness thick and hole portion than 5 times the hole diameter is increased, it may be impossible to extrusion granulation. 逆に孔径の0.1倍より薄いと、造粒強度が弱くなる場合がある。 When thinner than 0.1 times the hole diameter in the opposite, there is a case where the granulation strength is weakened. さらに、押し出し造粒機におけるダイまたはスクリーンと押し出し作用部の隙間とは、例えばスクリュー型前押し出し式造粒機とスクリュー型横押し出し式造粒機で説明すると、前押しだし式造粒機の場合、押しだし作用部として、ストレートスクリューがあり、このストレートスクリューとダイの間を均圧部といい、その均圧部の厚さを本発明で言う「ダイと押しだし作用部の隙間」という。 Further, the gap between the die or screen and the extrusion action part of the extrusion granulator, for example, described in screw type front extrusion granulator and the screw-type horizontal extrusion granulator, in the previous extrusion granulator, as a working unit out press, there is a straight screw, between this straight screw and the die is referred to as a pressure equalizing part, refers to the thickness of the pressure equalizing part in the present invention referred to as "the gap between the action part out press and die". また、横押し出しだし式造粒機の場合は、スクリーンがストレートスクリューの周りにあり、そのスクリーンとストレートスクリューの間を本発明で言う「ダイと押しだし作用部の隙間」である。 In the case of the horizontal extrusion out granulator, screens located around the straight screw, a "gap action part out press die" in the present invention between the screen and the straight screw. この隙間についても特に制限されるものではないが、 Is not particularly limited for this gap,
この隙間が大きすぎると押し出し造粒できなくなる場合があり、好ましくは孔径の20倍以下、より好ましくは10 May this gap can not be granulated extruded too large, preferably not more than 20 times the pore size, more preferably 10
倍以下、さらにより好ましくは５倍以下である。 Times, even more preferably 5 times or less. 実際上は、ダイまたはスクリーンの寿命を縮めない程度にダイまたはスクリーンと押しだし作用部との間ができるだけ接近しているのが好ましい。 In practice, preferably between the working portion out press die or screen so as not to shorten the life of the die or screen is as close as possible. しかしながら、完全に接触してしまうと押しだし作用部が動いているためこすれて、ダイまたはスクリーンの寿命を縮めてしまう。 However, rubbing since the complete contact and thus the working portion out push moving, thereby shortening the life of the die or screen. なお、リングダイ式や、ディスクダイ式や、オシシーティング式や、バスケット式のようなダイまたはスクリーンが丈夫で、ダイまたはスクリーンと押しだし作用部の隙間が実質無くても（くっついていても）、ダイまたはスクリーンが殆ど壊れないような押しだし機は、この隙間が特にくっついていても問題無い。 It should be noted, and ring-die type, disk-die type and, and oscilloscopes seating type, die, or screen, such as a basket-type is a strong, (even if the stick) clearance of the action part out press and die or screen is also virtually without, die or screen is almost unbreakable such extrusion machine, this gap is also no problem in particular stuck. なお、第１図は、上記したような球面状ダイを有するスクリュー型前押し出し式造粒機の構成を模式的に示すものである。 Incidentally, FIG. 1 shows a configuration of a screw type front extrusion granulator having a spherical die as mentioned above schematically. この造粒機においては、押し出し作用部としても送りスクリュー２が、ギヤーボックス１内の歯車機構を介して駆動部（図示せず）に接続され、スクリューケース３の内部に収納されており、上記スクリューケース３頂部には、原料を投入するための投入ホッパー４ In this granulator, the screw 2 is also sent as an extrusion action part is connected to a drive unit (not shown) via a gear mechanism in gearbox 1 is housed in the interior of the screw case 3, the the screw case 3 top, charging hopper 4 for charging raw material
が設けられ、またスクリューケース３の前部には球面状ダイ５が取り付けられている。 Is provided, also on the front portion of the screw case 3 is mounted is spherical die 5. そして送りスクリュー２ And feed screw 2
の先端部は球面状とされ、この球面状先端部2aには１または複数枚の球面状押し出し羽根６が設けられている。 The tip is a spherical, 1 or a plurality of spherical extrusion blade 6 is provided on the spherical tip 2a.
この球面状押し出し羽根６のエッジ6aの輪郭が上記球面状ダイ５の球面状裏面5aに沿った形状とされるとともに、上記球面状先端部2aの表面上に螺旋状に形成されている。 Together with the contour of the edge 6a of the spherical extruding vanes 6 is a shape along the spherical back surface 5a of the spherical die 5, are formed in a spiral shape on the surface of the spherical tip 2a. このため、球面状押し出し羽根６のエッジ6aの回転軌跡と上記球面状裏面5aとの間には等間隔の間隔が全面にわたって形成されることになるものである。 Therefore, it is intended to equally spaced intervals between the rotation locus and the spherical back surface 5a of the edges 6a of the spherical extruding vanes 6 is to be formed over the entire surface. 本発明の造粒粒子の製造方法は、前記したような吸水性樹脂粒子と造粒化剤との混合物を上記したような押し出し造粒機にかけることにより、所望の造粒粒子を得るが、造粒粒子の粒度分布をより均一なものとするために、このように押し出し造粒機より吐出された造粒粒子を整粒処理することも可能である。 Method for producing a granulated particle of the present invention, by applying a mixture of a water-absorbent resin particles and granulating agents such as described above in an extrusion granulator, as described above, but to obtain the desired granulated particles, to the particle size distribution of the granulated particles with more uniform, it is also possible to sizing process thus extruded granulated particles discharged from the granulator. このような整粒処理は、造粒粒子（凝集物）からの微粉の発生が最小限のものとなるように、押し出し造粒機から吐出された直後に連続して整粒装置にかけて行う、 Such sizing process, so that generation of fine powder from the granulated particles (aggregates) is minimized ones, carried out over the sized device continuously immediately after discharged from the extrusion granulator,
すなわち、造粒粒子の可塑性の大きい状態で行うことが好ましく、使用する整粒装置としては、特に制限されるものではないが、例えば、円筒ハウジング内に同軸的配された回転可能な整粒板（ディスク）を有し、さらに、 That is, preferably carried out in plastic large state of the granulated particles, the granule sizing apparatus used, is not particularly limited, for example, a rotatable sizing plate that is coaxially distribution into the cylindrical housing has a (disk), further,
外部の空気供給機構に連通しかつ前記円筒ハウジング局面部に開口する複数のノズルを有しており、この複数のノズルから空気をハウジング内に噴出させることにより、ハウジング内にジェットエアー旋回流を形成する構成を有する整粒装置が好ましい。 It communicates with the outside of the air supply mechanism and has a plurality of nozzles which open into the cylindrical housing aspect unit, by jetting from the plurality of nozzles of air into the housing, forming a jet air swirl flow within the housing sizing apparatus preferably has a configuration that. この整粒装置においては、円筒ハウジング上部に設けられたホッパーよりハウジング内部に供給された原料（造粒物）が、例えば、前記整粒板上方に配置された回転する分散板によりハウジング内に均一に拡散され、回転する整粒板による転動作用と、ノズルから噴射されるジェットエアによる粉砕整粒作用とにより整粒されるものである。 In this granule sizing apparatus, raw material from a hopper provided in the cylindrical upper housing part is fed into the housing (granules), for example, uniformly within the housing by the dispersion plate to rotate is disposed on the sizing plate upward is diffused into, and for rolling operation by sizing plate to rotate, it is intended to be sized by the ground and graded action of air jets ejected from the nozzle. さらに、上記構成を有する整粒装置においては、ジェットエアにより造粒物表面の造粒化剤が除去されるために、造粒直後の造粒粒子同士の付着が防止されるという効果も得られる。 Further, the sizing device having the above structure, in order granulating agents granules surface by the jet air is removed, there is also an effect that adhesion of the granulated particles with each other immediately after the granulation is prevented . また、本発明の造粒粒子の製造方法においては、押し出し造粒機により得られた造粒粒子を、その後、加熱処理することも可能である。 In the method for producing a granulated particle of the present invention, the granulated particles obtained by the extrusion granulator, then it is also possible to heat treatment. 本発明における加熱方法は特に制限されない。 Heating method in the present invention is not particularly limited. 通常の乾燥機や加熱炉、例えば、溝型撹拌乾燥機、回転乾燥機、流動層乾燥機、気流乾燥機、赤外線乾燥機、誘電加熱等を用いることができる。 Conventional dryer or a heating furnace, for example, groove type stirring drier, rotary dryers, fluid bed dryers, flash dryer, an infrared dryer can be used dielectric heating. このように加熱処理することにより、造粒強度が強い、吸液後も形状保持し微粉の再生しない造粒粒子となり、さらに吸水速度、通液性等の吸水諸特性が向上することがある。 By heating in this way, the granulation strength is strong, liquid absorption after also shape retention becomes granulated particles not play of fines, there is a further absorption rate, water absorption properties of the liquid permeability and the like improve. この加熱処理の際の剪断力や破砕力はできるだけ小さい方が任意の粒子径を得るために好ましく、上記した中では流動層乾燥、気流乾燥が好ましい。 Shear and crushing force during the heat treatment is preferably for as small as possible to obtain an arbitrary particle size, fluidized bed drying in the above-mentioned, flash drying is preferred. 加熱温度としては、90〜250℃の範囲が好ましく、120 The heating temperature is preferably in the range of 90 to 250 ° C., 120
〜220℃の範囲がより好ましい。 Range of ~220 ℃ is more preferable. 加熱温度が90℃未満であれば、造粒強度が低下することがあり、一方加熱温度が250℃を越えるものであると、使用される吸水性樹脂の種類によっては熱劣化を起こす危険性があるためである。 If the heating temperature is less than 90 ° C., may granulation strength is lowered, whereas if the heating temperature is one that exceeds 250 ° C., the risk of causing thermal degradation depending on the type of the water-absorbent resin to be used This is because there is. また、本発明の造粒粒子の製造方法においては、押し出し造粒機により得られた造粒粒子を、その後電子線やγ線のような電離性放射線処理することも可能である。 In the method for producing a granulated particle of the present invention, the granulated particles obtained by the extrusion granulator, it is also possible to ionizing radiation treatment, such as the subsequent electron beam or γ-rays.
このように電離性放射線処理することによっても、造粒強度が強い、吸液後も形状保持し微粉の再生しない造粒粒子となり、さらに吸水速度、通液性等の吸水諸特性が向上することがある。 Also by ionizing radiation treatment in this way, strong granulation strength, liquid absorption after also shape retention becomes granulated particles not play a fine powder, further water absorption rate, it improves the water absorption properties of the liquid permeability and the like there is. その時の吸収線量としては１〜1000kGy（0.1〜100Mra The absorbed dose at that time 1~1000kGy (0.1~100Mra
d）が好ましく、10〜500kGy（１〜50Mrad）がより好ましい。 d) it is preferably, 10~500kGy (1~50Mrad) is more preferable. 吸収線量が1kGy未満であれば、造粒強度が低下することがあり、一方吸収線量が1000kGyを超えるものであると、使用される吸水性樹脂の種類によっては吸収倍率の低下を起こす危険性があるためである。 If the absorbed dose is less than 1 kGy, may granulation strength is lowered, whereas when the absorbed dose is in excess of 1000 kGy, risk depending on the type of the water-absorbing resin used to cause a decrease in absorption capacity This is because there is. 本発明は、アスペクト比（長径／短径）が1.5以上である吸水性樹脂の造粒粒子をも提供する。 The present invention has an aspect ratio (long diameter / short diameter) also provides a granulated particles of absorbent resin is 1.5 or more. このような本発明の吸水性樹脂の造粒粒子は、例えば本発明の吸水性樹脂の造粒粒子の製造方法によって得られる。 The granulated particles of absorbent resin such as the present invention can be obtained, for example, by the method for producing a granulated particles of absorbent resin of the present invention. このような本発明の造粒粒子は、代表的には柱状の形（例えばダイの孔の形が円の場合＝円柱状、四角の場合＝四角柱状、三角の場合＝三角柱状）である。 Granulated particles of the present invention as described above, typically a columnar shape (for example, when the shape of the die hole is a circle = cylindrical, in the case of square = square pole, if the triangle = like triangular prism). これらの形は、吸水性樹脂粒子としてはこれまでにない形状であり、従来ある粒子状の吸水性樹脂粒子と比較して、他の材料と配合する際にひっかかりがよく固定化されやすい、また比較的均一な形、大きさにそろっており均一な表面処理を行うことが可能となり、吸収速度、通液性の良い、さらに吸液後も柱状の形状を保持し、微粉の再生のない吸水性樹脂の造粒粒子となり、紙オムツ等の衛生材料向けには全く好適である。 These forms, as the water-absorbent resin particles are not shaped so far, as compared with the conventional is particulate water-absorbing resin particles, easily caught when blended with other materials is well fixed, also relatively uniform shape, it is possible to perform and uniform surface treatment aligned in size, absorption rate, a good liquid permeability, further retained the columnar shape after liquid absorption, with no fines regeneration water becomes agglomerated particles of rESIN, it is quite suitable for sanitary materials for such disposable diapers. 上記したように本発明の吸水性樹脂の造粒粒子はアスペクト比が1.5以上のもので、柱状、棒状、糸状の形で得られ、衛材向けには柱状が好ましく、アスペクト比で Granulated particles of absorbent resin of the present invention as described above but the aspect ratio is more than 1.5, the columnar, rod-shaped, obtained in the form of thread, preferably columnar in Mamoru material for, in the aspect ratio
1.5〜200が好ましく、２〜100がより好ましく、５〜50 1.5 to 200, more preferably from 2 to 100, 5 to 50
が更により好ましい。 But even more preferred. アスペクト比が200以上のものは実際上得られ難く、1.5未満のものは固定化されにくい場合がある。 The aspect ratio is not easily obtained in practice more than 200, those of less than 1.5 in some cases difficult to immobilized. また孔径は0.3〜1.0mm程度のものが衛生材料向けに好ましく、0.4〜0.8mm程度のものがより好ましい。 The pore size is preferably in the ones for sanitary materials about 0.3 to 1.0 mm, of about 0.4~0.8mm is more preferable. 孔径が0.3mm未満の場合は細かすぎて通液性が悪くなることがある。 Pore ​​size may be liquid permeability is too small if it is less than 0.3mm worse. 一方、孔径が1.0mmより大きい場合には衛生材料向けに使用するとき解砕または粉砕が必要となる場合があり好ましくない。 On the other hand, pore diameter is not preferred may have disintegrated or pulverized needed when used for sanitary materials when 1.0mm larger. さらに本発明の吸水性樹脂の造粒粒子は、以下に述べるような方法により測定された吸収速度が40秒以下のものが好ましく、20秒以下のものがより好ましい。 Further granulated particles of absorbent resin of the present invention preferably has the absorption velocity measured is less than 40 seconds by the method as described below, and more preferably from 20 seconds or less. 以下、本発明を実施例によりさらに具体的に説明するが、本発明はこれらの実施例によってなんら制限されるものではない。 Will be further illustrated by the present invention embodiment, the present invention is not limited by these examples. なお、本明細書において述べる吸水性樹脂組成物および吸水性樹脂の造粒粒子の通液性、吸収速度、加圧下吸収倍率、見掛け体積膨張率、平均粒子径、 Incidentally, the liquid permeability of the granulated particles of absorbent resin composition and water-absorbing resins described herein, the absorption rate, absorption capacity under load, apparent volume expansion rate, average particle size,
粒度分布、吸収倍率および造粒強度は、以下の方法により測定した。 Particle size distribution, absorption capacity and granulation strength was measured by the following method. （１）通液性 下部をシリコンゴム栓でフタをした内径16mm、長さ18 (1) internal diameter 16mm to the liquid permeability lower was capped with silicone rubber plugs, length 18
cmのガラス管に吸水性樹脂組成物または吸水性樹脂の造粒粒子0.500gを投入し、人工尿30mlを注ぎガラス管上部にもシリコンゴム栓をして30分間放置した。 The granulated particles 0.500g of water-absorbing resin composition or a water-absorbent resin was charged into a glass tube of cm, in the glass tube upper poured artificial urine 30ml was left silicon rubber stopper 30 minutes. 次に、底部のシリコンゴム栓を外し、ビーカーの上に置いた48メッシュの金網の上にガラス管を垂直に置き、上部のシリコンゴム栓を外して、10分間放置した。 Next, remove the silicone rubber plug at the bottom, the glass tube placed vertically on a wire net of 48 mesh was placed on top of the beaker, remove the upper portion of the silicon rubber stopper and allowed to stand for 10 minutes. このガラス管上部より人工尿10mlを加えてから後人工尿のメニスカスが次第に下がりゲルの上面に到達するまでの時間を測定し、 This measures the time from the glass tube top after adding the artificial urine 10ml the meniscus of the rear artificial urine reaches the upper surface of the gradually falling gel,
これを通液性とした。 This was used as a liquid permeability. この時間が短いほど通液性が優れることを示す。 It indicates that the liquid permeability is excellent as this time is short. なお、人工尿は、塩化カリウム7g、硫酸ナトリウム7g、燐酸２水素アンモニウム2.975g、燐酸水素２アンモニウム0.525g、塩化カリウム（二水塩）0.87 Incidentally, the artificial urine, potassium chloride 7 g, sodium sulfate 7 g, phosphate 2 hydrogen ammonium 2.975G, hydrogen phosphate diammonium 0.525 g, potassium chloride (dihydrate) 0.87
5g、塩化マグネシウム（六水塩）1.75gにイオン交換水を加え全量を3.5kgにしたものを用いた。 5g, the total amount of ion exchange water were added to the magnesium chloride (hexahydrate) 1.75 g was used to 3.5 kg. （２）吸収速度 吸水性樹脂組成物のサンプル0.450gが、計量され、標準0.5インチ径の試験管の底に置かれた。 (2) Sample 0.450g rate of absorption water absorbent resin composition is weighed, placed in the bottom of the tube of the standard 0.5 inches diameter. 上記人工尿12. The above artificial urine 12.
6gが、垂直に支えられた試験管に添加されると同時にストップウォッチを動かした。 6g is moved at the same time the stopwatch when added to a supported vertically vitro. ストップウオッチは、上昇するゲルの集団が試験管内の液体のメニスカスの底に達した、ちょうどその時に止めた。 Stopwatch, the population of rising gel reaches the meniscus bottom of the liquid in the test tube was stopped just at that time. サンプルの単位グラム当たりの人工尿グラムすなわち28g/gを、吸収速度を得るための秒の単位で経過した時間で割った。 The artificial urine grams i.e. 28 g / g per unit gram of the sample, divided by the elapsed time in seconds to obtain the absorption rate. 一方、吸水性樹脂の造粒粒子の吸収速度は以下の方法で測定した。 On the other hand, the absorption rate of the granulated particles of absorbent resin were measured by the following methods. 100ml容のビーカーに生理食塩水（0.9重量％塩化ナトリウム水溶液）50ml（30℃に調温）を入れ、スターラー上に置き、スターラーチップを600rpmで攪拌する。 Put beaker of saline 100ml volumes of (0.9 wt% aqueous sodium chloride solution) 50 ml (controlled at 30 ° C.), placed on a stirrer and stirred with a stirrer chip at 600 rpm. 吸水性樹脂の造粒粒子2.00gを天秤で計り取り、ビーカー内で瞬時に投入し、ストップウォッチをスタートさせる。 Granulating measured out particles 2.00g in balance of the water-absorbent resin was charged instantly in a beaker and a stopwatch is started.
水流の中心部で露出しているスターラーチップが吸水性樹脂の造粒粒子（ゲル）で隠れた時点で、ストップウオッチを止め秒数を読みとる。 When the stirrer chip exposed in the center of the water flow is hidden by granulating particles of absorbent resin (gel), read the number of seconds to stop the stopwatch. （３）加圧下吸収倍率 加圧下吸収倍率は、説明断面図（第２図）に示した吸水性樹脂組成物の加圧下測定装置によって求めた。 (3) absorption capacity absorption capacity under load was determined by pressure measuring device of the water-absorbing resin composition shown in an explanatory cross-sectional view (FIG. 2). すなわち、人工尿（溶液中に尿素1.9重量％、塩化ナトリウム0.8重量％、塩化カルシウム0.1重量％、硫酸マグネシウム0.1重量％を有する脱イオン水）で満たされたビュレット11の上口12に栓13をし、測定台14と空気口 That is, the artificial urine plug 13 on port 12 of the burette 11 filled with (Urea 1.9 wt% in the solution, sodium chloride 0.8 wt%, calcium chloride 0.1 wt% deionized water with 0.1 wt% magnesium sulfate) and, measurement table 14 and the air outlet
15を等高位にセットし、次いで、測定台14中の直径70mm 15 is set to equal high and then, the diameter 70mm in the measuring stand 14
のガラスフィルター（No.1）16上に濾紙17を載せる。 Placing the filter paper 17 on the glass filter (No.1) 16. また、別途、直径55mmの支持円筒20の下端部に不織布18を固定させ、不織布18上に吸水性樹脂組成物21を0.2g均一に散布し、さらに20g/m 2の荷重19を載せる。 Separately, a non-woven fabric 18 is fixed to the lower end of the support cylinder 20 of diameter 55 mm, the water absorbent resin composition 21 0.2 g was uniformly sprayed onto the nonwoven fabric 18, further put a load 19 of 20 g / m 2. そして、この不織布−吸水性樹脂組成物−荷重を備えた支持円筒を、ガラスフィルター16の上の濾紙17上に載せ、30分間放置後、吸水性樹脂組成物が濾紙17を通じて吸収した人工尿の量（Aml）をビュレットで読み取り、以下の式で加圧下吸収倍率（ml/g）を求めた。 Then, the nonwoven fabric - water absorbent resin composition - a supporting cylinder having a load placed on filter paper 17 on the glass filter 16 and left for 30 minutes, the water-absorbing resin composition of the artificial urine absorbed through the filter paper 17 read the amount of (Aml) in burette was determined absorption capacity (ml / g) by the following equation. 加圧下吸収倍率（ml/g）＝Ａ（ml）/0.2（ｇ） （４）みかけ体積膨張率 内径10mm（外径13mm・長さ17cm）の10mlのメスシリンダーに0.5gの吸水性樹脂の造粒粒子を入れ、その後5gの脱イオン水を添加し10分間放置する。 Absorbency against pressure of (ml / g) = A (ml) /0.2 (g) (4) apparent volume expansion ratio internal diameter 10mm 0.5g of the graduated cylinder 10ml (external diameter 13 mm · length 17cm) water-absorbent resin put granulated particles, left to stand followed by the addition of deionized water 5 g 10 min. 10分後のゲルの体積から以下の式によって求めた値をみかけ体積膨張率とした。 The value determined by the following equation from the gel volume after 10 minutes was apparent volume expansion rate. みかけ体積膨張率（％）＝ （（ゲルの体積／添加した水の体積）−１）×100 このみかけ体積膨張率は、膨潤したゲルの空隙の量に比例すると考えられる数値で、造粒粒子がママコにならず膨潤し、通液のための空隙を多く有するものほど高い値を示す。 Apparent volume expansion ratio (%) = ((volume / volume added water gel) -1) × 100 This apparent expansion coefficient is a number which is considered to be proportional to the amount of voids of the swollen gel, granulated particles There swell not become lump, show high values ​​as those having many voids for liquid permeation. （５）平均粒子径 平均粒子径は、JIS標準篩（20メッシュ、32メッシュ、48メッシュ、60メッシュ、100メッシュ、145メッシュ、200メッシュ、350メッシュ）を用いて吸水性樹脂の造粒粒子を篩分級した後、残留百分率Ｒを対数確率紙にプロットし、Ｒ＝50％に相当する粒子径を平均粒子径とした。 (5) Average particle diameter The average particle diameter, JIS standard sieve (20 mesh, 32 mesh, 48 mesh, 60 mesh, 100 mesh, 145 mesh, 200 mesh, 350 mesh) the granulated particles of absorbent resin with after sieve classification, plotting the residual percentage R on a logarithmic probability paper, and the particle diameter corresponding to R = 50% as the average particle diameter. （６）粒度分布 ４メッシュ、14メッシュ、20メッシュ、50メッシュ、 (6) particle size distribution 4 mesh, 14 mesh, 20 mesh, 50 mesh,
100メッシュの大きさの直径70mmの標準篩いおよび分級皿としての受用皿を重ねた。 100 superimposed BEARING dishes as standard sieve and classification dish mesh having a diameter of 70 mm. 最大級の篩いに吸水性樹脂の造粒粒子30gを置いた。 Largest sieve placed granulated particles 30g of the water-absorbing resin. 篩いを10分間分級器により振とうした。 Sieve was shaken by a 10 min classifier. 分級皿に集められたサンプルを計量し重量％ Weigh samples collected in the classifying plates wt%
により記録した。 It was recorded by. （７）吸収倍率 吸水性樹脂の造粒粒子約0.2gを不織布製のティーバック式袋（40mm×150mm）に均一にいれ、このティーバック式袋を大過剰の生理食塩水（0.9重量％塩化ナトリウム水溶液）に30分間浸漬して膨潤させ、引き上げて水切りした後、その重量を測定した。 (7) The granulated particles of about 0.2g of absorbency absorbent resin put uniformly in the nonwoven fabric made of a teabag-type bag (40 mm × 150 mm), the tea bags type bag a large excess of saline (0.9 wt% chloride It was immersed in an aqueous solution of sodium) for 30 minutes to swell, after draining and pulled up, the weight thereof was measured. また、空のティーバック式袋のみを同様の手順で操作したときの重量をブランクとして次式にしたがって吸収倍率を算出した。 It was also calculated absorbency according to the following equation by weight when operating only empty teabag-type bag in the same procedure as a blank. 吸収倍率(g/g)＝ ｛吸液後の重量(ｇ)−ブランク(ｇ)｝／用いた吸水性樹脂の造粒粒子の重量(ｇ) （８）造粒強度 吸水性樹脂の造粒粒子約50cm 3 （約30g）の試料の重量（M 0 ）を測定した。 Absorption capacity (g / g) = {weight after liquid absorption (g) - Blank (g)} / weight of the granulated particles of absorbent resin used (g) (8) granulation granulation strength water-absorbent resin the weight of the sample of particles about 50 cm 3 (about 30g) (M 0) was measured. 250mlのマヨネーズ瓶（55mmφ×110 250ml of mayonnaise bottle (55mmφ × 110
mm）にビー玉（６〜7mmφ）10gと吸水性樹脂の造粒粒子を入れ蓋をしめる。 mm) the marbles (6~7mmφ) occupies a lid placed granulated particles of 10g and a water-absorbent resin. ペイントシェーカ（トーヨ精機株式会社製）にそのマヨネーズ瓶を４本セットする。 To four sets its mayonnaise bottle in a paint shaker (manufactured by Toyo Seiki Co., Ltd.). ペイントシェーカーを作動し、約30分でとめる。 Operates a paint shaker, stop in about 30 minutes. ペイントシェーカからマヨネーズ瓶を取り出す。 Taking out a mayonnaise bottle from a paint shaker. マヨネーズ瓶から吸水性樹脂の造粒粒子を取り出し、目開き Removed granulated particles of absorbent resin from mayonnaise bottle, mesh
150μｍの篩いを用いて、ロータップ（飯田製作所株式会社製）でふるい分ける。 Using a 150μm sieve and sieved at the low tap (made by Iida Seisakusho Co., Ltd.). ふるいの上に残った吸水性樹脂質量（Ｍ）をはかる。 Measure the remaining water-absorbent resin by weight on a sieve (M). 次の式によって吸水性樹脂の造粒粒子の造粒強度を算出する。 By the following equation for calculating the granulation strength of the granulated particles of absorbent resin. 造粒強度＝（M/M 0 ）×100 M 0 :試料の質量（ｇ） M :ふるいの上に残った試料の質量（ｇ） 参考例１ シグマ型羽根を２本有した内容積10リットルのジャケット付きステンレス製双腕型ニーダーに、アクリル酸ナトリウム75モル％およびアクリル酸25モル％からなる単量体成分の水溶液4400g（単量体成分の濃度37重量％） Granulation strength = (M / M 0) × 100 M 0: mass of sample (g) M: weight of the sample remaining on the sieve (g) 10 liters in Reference Example 1 sigma blade having two of jacketed stainless double-arm kneader, an aqueous solution of the monomer component consisting of 75 mole% sodium acrylate and 25 mole% acrylic acid 4400 g (concentration 37 wt% of the monomer component)
と、架橋剤としてのトリメチロールプロパントリアクリレート2.72g（0.05モル％対単量体成分）とを入れ、窒素ガスを吹き込んで反応系内を窒素置換した。 When placed trimethylolpropane triacrylate 2.72 g (0.05 mol% relative to the monomer component) as a crosslinking agent, the reaction system was replaced with nitrogen by blowing nitrogen gas. 次いで、 Then,
２本のシグマ型羽根を、回転させながら、ジャケットに The two sigma type blades, while rotating, the jacket
30℃の温水を通すことによって反応系内を加熱しながら、開始剤として過硫酸ナトリウム1.10gと亜硫酸ナトリウム1.10gとを添加した。 While heating the reaction system by passing hot water at 30 ° C., was added sodium persulfate 1.10g and sodium sulfite 1.10g as initiator. 単量体水溶液は重合の進行に伴い柔らかい含水ゲルを生成し羽根の回転により次第に細分化されていった。 Aqueous monomer solution were being subdivided progressively by the rotation of the blades produces a soft hydrogel with the progress of polymerization. 重合が始まった後、40分後に含水ゲル状重合体は約1.9mmの平均粒子径に細分化された。 After polymerization had begun, the hydrogel polymer after 40 minutes was subdivided to an average particle size of about 1.9 mm. 得られた含水ゲル状重合体を金網上で150℃の温度条件下に２時間熱風乾燥した。 The resulting hydrogel polymer was 2 hours air drying the temperature of 0.99 ° C. on a wire mesh. この乾燥物をハンマーミルを用いて粉砕し、40メッシュ（目開き425μｍ）の金網を通過させる事により参考用吸水性樹脂（１）を得た。 The dried product was pulverized with a hammer mill to obtain 40 mesh (mesh opening 425 .mu.m) referential absorbent resin by passing a wire mesh (1). 参考性吸水性樹脂（１）の諸性能を表１に示した。 The various properties of the reference water-absorbent resin (1) shown in Table 1. 参考例２ 参考用吸水性樹脂（１）100重量部とグリセリン0.5重量部、水２重量部およびイソプロピルアルコール0.5重量部とをタビュライザー（TX−14、ホソカワミクロン株式会社製）で混合し、得られた混合物をパドルドライヤー（NPD−6W、奈良機械株式会社製）により連続的に加熱処理した。 Reference Example 2 Reference water-absorbent resin (1) 100 parts by weight of glycerin, 0.5 parts by weight of water 2 parts by weight of Tabyuraiza and isopropyl alcohol 0.5 parts by weight (TX-14, manufactured by Hosokawa Micron Co., Ltd.) were mixed, to obtain mixture paddle dryer (NPD-6W, Nara Kikai Co., Ltd.) was continuously heat-treated by. このパドルドライヤーの平均滞留時間は20 The average residence time of the paddle dryer 20
分であった。 Was minute. 排出口の材料温度は190℃であった。 Material outlet temperature was 190 ° C.. このように、参考用吸水性樹脂（２）を得た。 Thus, to obtain a referential absorbent resin (2). 参考用吸水性樹脂（２）の諸性能を表３に示した。 Various performances referential absorbent resin (2) shown in Table 3. 実施例１ 参考例２で得られた参考用吸水性樹脂（２）100重量部を200メッシュ（目開き75μｍ）の金網で分級し、金網上に残ったものを吸水性樹脂の一次粒子（ａ）、金網を通過したものを吸水性樹脂（ａ）とした。 It was classified by metal gauze of Example 1 obtained in Reference Example 2 Reference water-absorbent resin (2) 200 mesh 100 parts by weight (mesh 75 [mu] m), of the water-absorbent resin of those remaining on the wire net primary particles (a ), it was obtained by passing through the wire net and the water-absorbing resin (a). 吸水性樹脂の一次粒子（ａ）は92重量部、吸水性樹脂（ａ）は８重量部あった。 Primary particles (a) is 92 parts by weight of the water absorbent resin, the water-absorbing resin (a) had 8 parts by weight. 吸水性樹脂の一次粒子（ａ）の平均粒子径は210μｍ、吸水性樹脂（ａ）の平均粒子径は32μｍであった。 The average particle diameter of the water-absorbent resin primary particle (a) is 210 .mu.m, the mean particle diameter of the water-absorbent resin (a) was 32 [mu] m. 吸水性樹脂（ａ）100重量部に対し、グリセリン５重量部とエポミンＰ−1000（重量平均分子量約７万のポリエチレンイミン、株式会社日本触媒製）の50％水溶液を To the water-absorbing resin (a) 100 parts by weight of (polyethyleneimine of weight average molecular weight of about 70,000, manufactured by Nippon Shokubai) Glycerin 5 parts by weight of Epomin P-1000 of 50% aqueous solution of
10重量部とをレディゲミキサー（M5R、レディゲ社製） 10 parts by weight of the Loedige mixer (M5R, made by Redige Co., Ltd.)
中で約30分間混合し、得られた混合物を球面状ダイを有する前押し出し式スクリュー型押し出し造粒機（ドームグランDG−L1、ダイ孔径＝0.6mm、不二パウダル株式会社製）で押し出し造粒した。 And mixed for about 30 minutes at medium, the resulting mixture before having a spherical die extrusion screw type extrusion granulator (Dome Gran DG-L1, die hole diameter = 0.6 mm, manufactured by Fuji Paudal Co., Ltd.) forming extruded at and grain. 得られた造粒物を90℃の乾燥器中で約１時間加熱処理をし、吸水性樹脂の造粒粒子（ａ）を得た。 The resulting granules for about 1 hour heat treatment in a dryer at 90 ° C., to obtain granulated particles of absorbent resin (a). 得られた造粒粒子（ａ）の平均粒子径は The average particle size of the obtained granulated particles (a) is
450μｍであった。 It was 450μm. 造粒粒子（ａ）８重量部と吸水性樹脂の一次粒子（ａ）92重量部とをビニール袋に入れ、手で振り回すことで混合し、吸水性樹脂組成物（１）を得た。 Put the granulated particles (a) 8 parts by weight of the primary particles of absorbent resin (a) 92 parts by weight of a plastic bag, and mixed by wielding hand, to obtain water absorbent resin composition (1). 吸水性樹脂組成物（１）の諸性能を表１に示した。 Water absorbent resin composition various performances (1) shown in Table 1. 実施例２ 実施例１で得られた造粒粒子（ａ）20重量部と吸水性樹脂の一次粒子（ａ）80重量部とをビニール袋に入れ、 A primary particle (a) 80 parts by weight of the granulated particles (a) 20 parts by weight of water-absorbent resin obtained in Example 1 was placed in a plastic bag,
手で振り回すことで混合し、吸水性樹脂組成物（２）を得た。 Mixed by wielding hand, to obtain water absorbent resin composition (2). その諸性能を表１に示した。 The various properties are shown in Table 1. 実施例３ 参考例２で得られた参考用吸水性樹脂（２）100重量部を100メッシュ（目開き150μｍ）金網で分級し、金網上に残ったものを吸水性樹脂の一次粒子（ｂ）、金網を通過したものを吸水性樹脂（ｂ）とした。 Example 3 obtained in Reference Example 2 Reference water-absorbent resin (2) 100 parts by weight was classified with a 100 mesh (mesh opening 150 [mu] m) wire net, the water-absorbent resin of those remaining on the wire net primary particles (b) were those that passed through the wire mesh and absorbent resin (b). 吸水性樹脂の一次粒子（ｂ）は85重量部、吸水性樹脂（ｂ）は15重量部あった。 Primary particles (b) is 85 parts by weight of the water absorbent resin, the water-absorbing resin (b) had 15 parts by weight. 吸水性樹脂の一次粒子（ｂ）の平均粒子径は The average particle size of the primary particles (b) of the water-absorbent resin
220μｍ、吸水性樹脂（ｂ）の平均粒子径は84μｍであった。 220 .mu.m, the mean particle diameter of the water-absorbent resin (b) was 84 .mu.m. 吸水性樹脂（ｂ）100重量部に対し、グリセリン５重量部とエポミンＰ−1000（重量平均分子量約７万のポリエチレンイミン、株式会社日本触媒製）の50％水溶液を To the water-absorbing resin (b) 100 parts by weight, (polyethyleneimine of weight average molecular weight of about 70,000, manufactured by Nippon Shokubai) Glycerin 5 parts by weight of Epomin P-1000 of 50% aqueous solution of
で約30分間混合し、得られた混合物を球面状ダイを有する前押し出し式スクリュー型押し出し造粒機（ドームグランDG−L1、ダイ孔径＝0.6mm、不二パウダル株式会社製）で押し出し造粒した。 Mixed in about 30 minutes, before having a spherical die and the resulting mixture extrusion screw type extrusion granulator (Dome Gran DG-L1, die hole diameter = 0.6 mm, manufactured by Fuji Paudal Co., Ltd.) granulated extruded at did. 得られた造粒物を90℃の乾燥器中で約１時間加熱処理をし、吸水性樹脂の造粒粒子（ｂ）を得た。 The resulting granules for about 1 hour heat treatment in a dryer at 90 ° C., to obtain granulated particles of absorbent resin (b). 得られた造粒粒子（ｂ）の平均粒子径は The average particle size of the resulting granulated particles (b) is
550μｍであった。 It was 550μm. 造粒粒子（ｂ）15重量部と吸水性樹脂の一次粒子（ｂ）85重量部とをビニール袋に入れ、手で振り回すことで混合し、吸水性樹脂組成物（３）を得た。 Put the granulated particles (b) 15 parts by weight of the water-absorbent resin primary particle (b) 85 parts by weight of a plastic bag, and mixed by wielding hand, to obtain water absorbent resin composition (3). 吸水性樹脂組成物（３）の諸性能を表１に示した。 Water absorbent resin composition various performances (3) shown in Table 1. 比較例１ 参考用吸水性樹脂（２）を比較用吸水性樹脂（１）とした。 Comparative Example 1 Reference water-absorbent resin (2) was compared for the water-absorbent resin (1). その諸性能を表１に示した。 The various properties are shown in Table 1. 比較例２ 参考例２で得られた参考用吸水性樹脂（２）100重量部に対し、グリセリン0.4重量部とエポミンＰ−1000 Comparative Example 2 obtained in Reference Example 2 Reference water-absorbent resin (2) relative to 100 parts by weight of glycerin 0.4 parts by weight of Epomin P-1000
（重量平均分子量約７万のポリエチレンイミン、株式会社日本触媒製）の50％水溶液を0.8重量部とをレディゲミキサー（M5R、レディゲ社製）で約30分間混合し、得られた混合物を90℃の乾燥機中で約１時間加熱処理をし、比較用吸水性樹脂組成物（２）を得た。 (Polyethyleneimine having a weight-average molecular weight of about 70,000, manufactured by Nippon Shokubai) 50% aqueous solution of 0.8 parts by weight of a Lödige mixer (M5R, manufactured Redige Ltd.) were mixed for about 30 minutes, the resulting mixture 90 ℃ of the dryer at about 1 hour heat treatment to obtain comparative water absorbent resin composition (2). 比較用吸水性樹脂組成物（２）の諸性能を表１に示した。 Comparative water absorbent resin composition various performances (2) shown in Table 1. 表１にみるように、実施例で得られた吸水性樹脂組成物は、吸収速度が速く、通液性に優れ、加圧下の吸収倍率も高かった。 As seen in Table 1, the water absorbent resin composition obtained in Example, the absorption speed is high, excellent liquid permeability, it was also high absorption capacity under a load. 実施例４ 実施例１で得た吸水性樹脂組成物（１）100重量部および粉砕パルプ100重量部をミキサー中で乾式混合し、 Example 4 Example 1 obtained in the water-absorbent resin composition (1) 100 parts by weight 100 parts by weight pulverized pulp were dry mixed in a mixer,
ついでバッチ型空気抄造装置を用いてワイヤースクリーン上に空気抄造して、寸法10cm×20cmのウエブとした。 Then air papermaking on a wire screen with a batch type air paper making device, and a web of dimensions 10 cm × 20 cm.
得られたウエブの上下面を坪量0.0013g/cm 2のティッシュペーパーで狭持し、その後、圧力2kg/cm 2で１分間プレスして、坪量約0.05g/cm 2の吸収性物品（１）を得た。 The resulting upper and lower surfaces of the web and holding tissue paper having a basis weight of 0.0013 g / cm 2, then pressed for one minute at a pressure 2 kg / cm 2, a basis weight of about 0.05 g / cm 2 of the absorbent article ( 1) was obtained. 比較例３ 実施例４において、吸水性樹脂組成物（１）を比較用吸水性樹脂組成物（１）にかえた以外は、実施例４と同様にして比較用吸収性物品（１）を得た。 Obtained in Comparative Example 3 Example 4, except for changing the water absorbent resin composition (1) Comparative water-absorbent resin composition (1), Similarly comparative absorbent article as in Example 4 (1) It was. 得られた吸収性物品（１）と比較用吸収性物品（１） The resulting absorbent article (1) and the comparative absorbent article (1)
の不織布側からその中心部に人工尿60gを注いで吸収させた。 It was absorbed by pouring artificial urine 60g at the center thereof from the non-woven fabric side. １時間放置後、吸収性物品（１）と比較用吸収性物品（１）の不織布側を手で触ってみた。 After standing 1 h, the nonwoven side of the comparative absorbent article and the absorbent article (1) (1) I tried touched by hand. その結果吸収性物品（１）の方がドライ感が大であった。 That person results absorbent article (1) dry feeling was greater. 実施例５ 参考例２で得られた参考用吸水性樹脂（２）100重量部にグリセリン５重量部、ポリアミドポリアミンエピクロルヒドリン樹脂17重量部（30％水溶液・分子量２万） Example 5 obtained in Reference Example 2 Reference water-absorbent resin (2) Glycerin 5 parts by weight to 100 parts by weight, 17 parts by weight of polyamide polyamine epichlorohydrin resin (aqueous 30% solution, molecular weight 20,000)
をスクリュー形混合機で混合し、得られた混合物を球面状ダイを有する前押し出し式スクリュー型押し出し造粒機（ドームグラン（不二パウダル株式会社製））（ダイ孔径＝0.6mm、ダイ厚み＝0.6mm、押し出し作用部とダイの隙間＝1mm）で押し出し造粒した。 Were mixed in a screw type mixer, before having a spherical die and the resulting mixture extrusion screw type extrusion granulator (Dome Gran (produced by Fuji Paudal Co., Ltd.)) (die hole diameter = 0.6 mm, the die thickness = 0.6 mm, and granulated extruded at an extrusion action part and the die gap = 1 mm). この造粒物を湿式連続整粒機（ターボコミニューター（不二パウダル株式会社製））で処理し、吸水性樹脂の造粒粒子（１）を得た。 The granules were treated with a wet continuous granulator (Turbo comminution coater (manufactured by Fuji Paudal Co., Ltd.)), to obtain granulated particles of absorbent resin (1). 吸水性樹脂の造粒粒子（１）の諸性能を表２に示した。 The various properties of the granulated particles of absorbent resin (1) shown in Table 2. 実施例６ 実施例５において、ポリアミドポリアミンエピクロルヒドリン樹脂をポリアスパラギン酸10重量部（50％水溶液・分子量５千）に換えた以外は実施例１と同様の操作を繰り返し、吸水性樹脂の造粒粒子（２）を得た。 Example 6 Example 5, except for changing the polyamide polyamine epichlorohydrin resin 10 parts by weight of polyaspartic acid (50% aqueous solution, molecular weight 5,000) is the same procedure as in Example 1, granulated particles of absorbent resin (2) was obtained. 吸水性樹脂の造粒粒子（２）の諸性能を表２に示した。 The various properties of the granulated particles of absorbent resin (2) shown in Table 2. 実施例７ 実施例５において、ポリアミドポリアミンエピクロルヒドリン樹脂を尿素５重量部、水５重量部に換えた以外は実施例５と同様の操作を繰り返し、吸水性樹脂の造粒粒子（３）を得た。 Example 7 Example 5, 5 parts by weight of urea polyamidepolyamineepichlorohydrin resin, except that instead of water 5 parts by weight the same procedure as in Example 5, to obtain granulated particles of absorbent resin (3) . 吸水性樹脂の造粒粒子（３）の諸性能を表２に示した。 The various properties of the granulated particles of absorbent resin (3) are shown in Table 2. 実施例８ 参考例２で得られた参考用吸水性樹脂（２）100重量部にポリビニルアルコール（分子量２万）５重量部、グリセリン５重量部、水５重量部をスクリュー形混合機で混合し、得られた混合物を球面状ダイを有する前押し出し式スクリュー型押し出し造粒機（ドームグラン（不二パウダル株式会社製））（ダイ孔径＝0.6mm、ダイ厚み＝0.6mm、押し出し作用部とダイの隙間＝1mm）で押し出し造粒した。 Example 8 obtained in Reference Example 2 Reference water-absorbent resin (2) Polyvinyl alcohol 100 parts by weight (molecular weight 20,000) 5 parts by weight, glycerin 5 parts by weight of water 5 parts by weight with a screw type mixer the resulting mixture before having a spherical die extrusion screw type extrusion granulator (dome Gran (produced by Fuji Paudal Co., Ltd.)) (die hole diameter = 0.6 mm, die thickness = 0.6 mm, and the extrusion action part die and granulated extruded at the gap = 1mm). この造粒物を湿式連続整粒機（ターボコミニューター（不二パウダル株式会社製））で処理し、吸水性樹脂の造粒粒子（４）を得た。 The granules were treated with a wet continuous granulator (Turbo comminution coater (manufactured by Fuji Paudal Co., Ltd.)) to obtain granulated particles of absorbent resin (4). 吸水性樹脂の造粒粒子（４）の諸性能を表２に示した。 The various properties of the granulated particles of absorbent resin (4) shown in Table 2. 実施例９ 実施例７において、尿素をジグリセリン５重量部に換えた以外は実施例７と同様の操作を繰り返し、吸水性樹脂の造粒粒子（５）を得た。 Example 9 Example 7, except that instead of urea diglycerol 5 parts by weight the same procedure as in Example 7 to obtain granulated particles of absorbent resin (5). 吸水性樹脂の造粒粒子（５）の諸性能を表２に示した。 The various properties of the granulated particles of absorbent resin (5) are shown in Table 2. 実施例10 実施例７において、尿素をポリグリセリン５重量部に換えた以外は実施例７と同様の操作を繰り返し、吸水性樹脂の造粒粒子（６）を得た。 In Example 10 Example 7, urea except that instead of the polyglycerol 5 parts by weight the same procedure as in Example 7 to obtain granulated particles of absorbent resin (6). 吸水性樹脂の造粒粒子（６）の諸性能を表２に示した。 The various properties of the granulated particles of absorbent resin (6) shown in Table 2. 実施例11 実施例７において、尿素をエチレングリコール５重量部に換えた以外は実施例７と同様の操作を繰り返し、吸水性樹脂の造粒粒子（７）を得た。 In Example 11 Example 7, urea except that instead of ethylene glycol 5 parts by weight the same procedure as in Example 7 to obtain granulated particles of absorbent resin (7). 吸水性樹脂の造粒粒子（７）の諸性能を表２に示した。 The various properties of the granulated particles of absorbent resin (7) are shown in Table 2. 実施例12 実施例７において、尿素をβ−アラニン５重量部に換えた以外は実施例７と同様の操作を繰り返し、吸水性樹脂の造粒粒子（８）を得た。 In Example 12 Example 7, except for changing the urea β- alanine 5 parts by weight the same procedure as in Example 7 to obtain granulated particles of absorbent resin (8). 吸水性樹脂の造粒粒子（８）の諸性能を表２に示した。 The various properties of the granulated particles of absorbent resin (8) shown in Table 2. 実施例13 実施例５において、ポリアミドポリアミンエピクロルヒドリン樹脂尿素をポリエチレンイミン（50％水溶液・ In Example 13 Example 5, the polyamide polyamine epichlorohydrin resin urea polyethyleneimine (50% aqueous solution,
分子量７万）10重量部に換えた以外は実施例５と同様の操作を繰り返し、吸水性樹脂の造粒粒子（９）を得た。 Except that instead of the molecular weight 70,000) 10 parts by weight the same procedure as in Example 5, to obtain granulated particles of absorbent resin (9).
吸水性樹脂の造粒粒子（９）の諸性能を表２に示した。 The various properties of the granulated particles of absorbent resin (9) shown in Table 2. 実施例14 実施例７において、尿素をトリエタノールアミン５重量部に換えた以外は実施例７と同様の操作を繰り返し、 In Example 14 Example 7, except that instead of urea 5 parts by weight of triethanolamine repeats the same operation as in Example 7,
吸水性樹脂の造粒粒子（10）を得た。 To obtain a granulated particle of the water-absorbent resin (10). 吸水性樹脂の造粒粒子（10）の諸性能を表２に示した。 The various properties of the granulated particles of absorbent resin (10) are shown in Table 2. 実施例15 実施例８において、ポリビニルアルコールをポリアクリル酸（分子量80万）５重量部に換えた以外は実施例８ In Example 15 Example 8, except that instead of polyvinyl alcohol polyacrylic acid (molecular weight 800,000) in 5 parts by weight Example 8
と同様の操作を繰り返し、吸水性樹脂の造粒粒子（11） Repeating the same procedure as, granulated particles of absorbent resin (11)
を得た。 It was obtained. 吸水性樹脂の造粒粒子（11）の諸性能を表２に示した。 The various properties of the granulated particles of absorbent resin (11) are shown in Table 2. 実施例16 実施例７において、尿素をＬアスパラギン５重量部に換えた以外は実施例７と同様の操作を繰り返し、吸水性樹脂の造粒粒子（12）を得た。 In Example 16 Example 7, urea except that instead of the L-aspartic 5 parts by weight the same procedure as in Example 7 to obtain granulated particles of absorbent resin (12). 吸水性樹脂の造粒粒子（12）の諸性能を表２に示した。 The various properties of the granulated particles of absorbent resin (12) are shown in Table 2. 実施例17 実施例７において、尿素をアスコルビン酸５重量部に換えた以外は実施例７と同様の操作を繰り返し、吸水性樹脂の造粒粒子（13）を得た。 In Example 17 Example 7, urea except that instead of 5 parts by weight of ascorbic acid is the same procedure as in Example 7 to obtain granulated particles of absorbent resin (13). 吸水性樹脂の造粒粒子（13）の諸性能を表２に示した。 The various properties of the granulated particles of absorbent resin (13) are shown in Table 2. 比較例４ 実施例５において、造粒化剤（グリセリンおよびポリアミドポリアミンエピクロルヒドリン樹脂水溶液）を用いなかった以外は実施例５と同様の操作を繰り返し、比較用吸水性樹脂造粒物（１）を得た。 Obtained in Comparative Example 4 Example 5, granulating agents except for not using (glycerin and polyamide polyamine epichlorohydrin resin solution) is the same procedure as in Example 5, comparative water absorbing resin granulation product (1) It was. 比較用吸水性樹脂造粒物（１）の諸性能を表２に示した。 Comparative water absorbing resin granulation product various properties (1) shown in Table 2. 比較例５ 実施例５において、球面状ダイを有する前押し出し式スクリュー型押し出し造粒機で押し出し造粒しなかった以外は実施例５と同様の操作を繰り返し、比較用吸水性樹脂造粒物（２）を得た。 Comparative Example 5 Example 5, except that no granulating extruded before extrusion screw type extrusion granulator having a spherical die the same procedure as in Example 5, comparative water absorbing resin granulation product ( 2) was obtained. 比較用吸水性樹脂造粒物（２）の諸性能を表２に示した。 Comparative water absorbing resin granulation product various properties (2) are shown in Table 2. 比較例６ 実施例６において、球面状ダイを有する前押し出し式スクリュー型押し出し造粒機を従来の前押し出し式スクリュー型押し出し造粒機（No32E型チョッパー（株式会社平賀工作所製）・ダイ孔径3.1mm、ダイ厚み5mm、押し出し作用部とダイの隙間5mm）に換えた以外は実施例５ Comparative Example 6 Example 6, spherical front lens having a die extrusion screw type extrusion granulator conventional front extrusion type screw extrusion granulator (manufactured by No32E chopper (manufactured by Hiraga Kosakusho) die hole diameter 3.1 mm, die thickness 5 mm, except that instead of a gap 5mm) of the extrusion action part and the die example 5
と同様の操作を繰り返し、比較用吸水性樹脂造粒物（３）を得た。 Repeating the same procedure as was obtained for comparison water absorbing resin granulation product (3). 比較用吸水性樹脂造粒物（３）の諸性能を表２に示した。 Comparative water absorbing resin granulation product various properties (3) shown in Table 2. 比較例７ 実施例７において、球面状ダイを有する前押し出し式スクリュー型押し出し造粒機を従来の前押し出し式スクリュー型押し出し造粒機（No32E型チョッパー（株式会社平賀工作所製）・ダイ孔径3.1mm、ダイ厚み5mm、押し出し作用部とダイの隙間5mm）に換えた以外は実施例５ Comparative Example 7 Example 7, spherical front lens having a die extrusion screw type extrusion granulator conventional front extrusion type screw extrusion granulator (manufactured by No32E chopper (manufactured by Hiraga Kosakusho) die hole diameter 3.1 mm, die thickness 5 mm, except that instead of a gap 5mm) of the extrusion action part and the die example 5
と同様の操作を繰り返した。 It was repeated in the same manner as. 得られた造粒物を20メッシュの金網上で解砕しながら全て20メッシュを通過するようにし、比較用吸水性樹脂造粒物（４）を得た。 The obtained granules to pass through all 20 meshes with crushed on a wire mesh of 20 mesh to obtain comparative water absorbing resin granulation product (4). 比較用吸水性樹脂造粒物（４）の諸性能を表２に示した。 Comparative water absorbing resin granulation product various properties (4) shown in Table 2. 比較例８ 実施例６において、球面状ダイを有する前押し出し式スクリュー型押し出し造粒機を従来の前押し出し式スクリュー型押し出し造粒機（No32E型チョッパー（株式会社平賀工作所製）・ダイ孔径1.2mm、ダイ厚み5mm、押し出し作用部とダイの隙間5mm）に換えた以外は実施例５ Comparative Example 8 Example 6, spherical front lens having a die extrusion screw type extrusion granulator conventional front extrusion type screw extrusion granulator (manufactured by No32E chopper (manufactured by Hiraga Kosakusho) die hole diameter 1.2 mm, die thickness 5 mm, except that instead of a gap 5mm) of the extrusion action part and the die example 5
と同様の操作を繰り返しが、造粒物がダイの孔に詰まり押し出せなかった。 Repeat the same operation that the granulate is not pushed out clogging the pores of the die. 実施例18 参考例１で得られた参考用吸水性樹脂（１）100重量部にグリセリン10重量部をスクリュー形混合機で混合し、得られた混合物を密閉状態で70℃にした乾燥器の中にいれ約１時間加熱処理し、その混合物を球面状ダイを有する前押し出し式スクリュー型押し出し造粒機（ドームグラン（不二パウダル株式会社製））（ダイ孔径＝0. Example 18 Glycerin 10 parts by weight of referential absorbent resin (1) 100 parts by weight obtained in Reference Example 1 were mixed at a screw type mixer, to 70 ° C. The resulting mixture in a sealed state was dryer for about 1 hour heat treatment placed in, the mixture before having a spherical die extrusion screw type extrusion granulator (dome Gran (produced by Fuji Paudal Co., Ltd.)) (die hole diameter = 0.
6mm、ダイ厚み＝0.6mm、押し出し作用部とダイの隙間＝ 6 mm, die thickness = 0.6 mm, the extrusion action part and the die gap =
1mm）で押し出し造粒した。 And granulated extruded at 1mm). この造粒物を湿式連続整粒機（ターボコミニューター（不二パウダル株式会社製））で処理し、さらに、200℃にした乾燥器の中にいれ約１時間加熱処理をし、吸水性樹脂の造粒粒子（14） Processes the granules by a wet continuous granulator (Turbo comminution coater (manufactured by Fuji Paudal Co., Ltd.)), further for about 1 hour heat treatment placed in the dryer was 200 ° C., the water-absorbent resin granulated particles of (14)
を得た。 It was obtained. 吸水性樹脂の造粒粒子（14）の諸性能を表３に示した。 The various properties of the granulated particles of absorbent resin (14) are shown in Table 3. 実施例19 実施例18において、グリセリンをジグリセリンに換えた以外は実施例18と同様の操作を繰り返し、吸水性樹脂の造粒粒子（15）を得た。 In Example 19 Example 18, except that instead of glycerol to diglycerol is the same procedure as in Example 18 to obtain granulated particles of absorbent resin (15). 吸水性樹脂の造粒粒子（15） Granulated particles of absorbent resin (15)
の諸性能を表３に示した。 Various properties are shown in Table 3. 実施例20 実施例18において、グリセリン量を５重量部に換えた以外は実施例18と同様の操作を繰り返し、吸水性樹脂の造粒粒子（16）を得た。 In Example 20 Example 18, except that instead of glycerol the amount of 5 parts by weight the same procedure as in Example 18 to obtain granulated particles of absorbent resin (16). 吸水性樹脂の造粒樹脂（16）の諸性能を表３に示した。 The granulation various properties of the resin (16) of the water-absorbent resin are shown in Table 3. 実施例21 実施例18において、グリセリンをポリグリセリンに換えた以外は実施例18と同様の操作を繰り返し、吸水性樹脂の造粒粒子（17）を得た。 In Example 21 Example 18, except that instead of glycerol in the polyglycerol the same procedure as in Example 18 to obtain granulated particles of absorbent resin (17). 吸水性樹脂の造粒粒子（1 Granulated particles of absorbent resin (1
7）の諸性能を表３に示した。 Various properties of 7) are shown in Table 3. 実施例22 実施例18においてグリセリン量を25重量部に換えた以外は実施例18と同様の操作を繰り返し、吸水性樹脂の造粒粒子（18）を得た。 Except that instead of 25 parts by weight of glycerin amount in Example 22 Example 18 the same procedure as in Example 18 to obtain granulated particles of absorbent resin (18). 吸水性樹脂の造粒粒子（18）の諸性能を表３に示した。 The various properties of the granulated particles of absorbent resin (18) are shown in Table 3. 実施例23 実施例18において、球面状ダイを有する前押し出し式スクリュー型押し出し造粒機のダイ孔径＝0.3mm、ダイ厚み＝0.3mm、押し出し作用部とダイの隙間＝0.5mmに換えた以外は実施例18と同様の作用を繰り返し、吸水性樹脂の造粒粒子（19）を得た。 In Example 23 Example 18, a die hole diameter = 0.3 mm before extrusion screw type extrusion granulator having a spherical die, die thickness = 0.3 mm, except that instead of the extrusion action part and the die gap = 0.5 mm repeated action as in example 18 to obtain granulated particles of absorbent resin (19). 吸水性樹脂の造粒粒子（1 Granulated particles of absorbent resin (1
9）の諸性能を表３に示した。 The various performances of 9) are shown in Table 3. 実施例24 参考例１で得られた参考用吸水性樹脂（１）100重量部にジグリセリン10重量部をスクリュー形混合機で混合し、得られた混合物を球面状ダイを有する前押し出し式スクリュー型押し出し造粒機（ドームグラン（不二パウダル株式会社製））（ダイ孔径＝0.6mm、ダイ厚み＝0.6 Extrusion screw before having a spherical die resulting referential absorbent resin (1) diglycerol 10 parts by weight to 100 parts by weight with a screw type mixer, the mixture obtained in Example 24 Reference Example 1 type extruding granulator (dome Gran (Fuji Paudal Co., Ltd.)) (die hole diameter = 0.6 mm, die thickness = 0.6
mm、押し出し作用部とダイの隙間＝1mm）で押し出し造粒した。 mm, and granulated extruded at an extrusion action part and the die gap = 1 mm). この造粒物を湿式連続整粒機（ターボコミニューター（不二パウダル株式会社製））で処理し、さらに、200℃にした乾燥器の中にいれ約１時間加熱処理をし、吸水性樹脂の造粒粒子（20）を得た。 Processes the granules by a wet continuous granulator (Turbo comminution coater (manufactured by Fuji Paudal Co., Ltd.)), further for about 1 hour heat treatment placed in the dryer was 200 ° C., the water-absorbent resin to obtain a granulated particle (20). 吸水性樹脂の造粒粒子（20）の諸性能を表３に示した。 The various properties of the granulated particles of absorbent resin (20) are shown in Table 3. 実施例25 参考例１で得られた参考用吸水性樹脂（１）100重量部にジグリセリン10重量部をスクリュー形混合機で混合し、得られた混合物を密閉状態で70℃にした乾燥器の中にいれ約１時間加熱処理し、その混合物を球面状ダイを有する前押し出し式スクリュー型押し出し造粒機（ドームグラン（不二パウダル株式会社製））（ダイ孔径＝0. Example 25 Reference example diglycerol 10 parts by weight with a screw-type mixer in referential absorbent resin (1) 100 parts by weight of the obtained 1, dryer was 70 ° C. The resulting mixture in a sealed state for about 1 hour heat treatment placed in, the mixture before having a spherical die extrusion screw type extrusion granulator (dome Gran (produced by Fuji Paudal Co., Ltd.)) (die hole diameter = 0.
1mm）で押し出し造粒した。 And granulated extruded at 1mm). この造粒物を200℃にした乾燥器の中にいれ約１時間加熱処理をし、吸水性樹脂の造粒粒子（21）を得た。 The granulation product was about 1 hour heat treatment placed in the dryer was 200 ° C., to obtain granulated particles of absorbent resin (21). 吸水性樹脂の造粒粒子（21）の諸性能を表３に示した。 The various properties of the granulated particles of absorbent resin (21) are shown in Table 3. 実施例26 実施例18において、押し出し造粒機を横押し出し式スクリュー型押し出し造粒機（ペレッターダブル（不二パウダル株式会社製））（スクリーン孔径＝0.6mm、スクリーン厚み＝0.6mm、押し出し作用部とスクリーンの隙間＝0mm）に換えた以外は実施例18と同様の操作を繰り返し、吸水性樹脂の造粒粒子（22）を得た。 In Example 26 Example 18, an extrusion granulator lateral extrusion type screw extrusion granulator (pelleter double (manufactured by Fuji Paudal Co., Ltd.)) (screen hole diameter = 0.6 mm, screen thickness = 0.6 mm, the extrusion action except that instead of the parts and the screen gap = 0 mm) is the same procedure as in example 18 to obtain granulated particles of absorbent resin (22). 吸水性樹脂の造粒粒子（22）の諸性能を表３に示した。 The various properties of the granulated particles of absorbent resin (22) are shown in Table 3. 実施例27 実施例18において、押し出し造粒機をブレード型オシレーティング式押し出し造粒機（OG−SR・株式会社菊水製作所製）（スクリーン孔径＝0.6mm、スクリーン厚み＝0.6mm、押し出し作用部とスクリーンの隙間＝0mm）に換えた以外は実施例18と同様の操作を繰り返し、吸水性樹脂の造粒粒子（23）を得た。 In Example 27 Example 18, an extrusion granulator blade oscillating type extrusion granulator (OG-SR · Co. Kikusui Seisakusho) (screen hole diameter = 0.6 mm, screen thickness = 0.6 mm, and the extrusion action part except that instead of the screen gap = 0 mm) of the the same procedure as in example 18 to obtain granulated particles of absorbent resin (23). 吸水性樹脂の造粒粒子（23）の諸性能を表３に示した。 The various properties of the granulated particles of absorbent resin (23) are shown in Table 3. 参考例３ 参考例１において、参考例１におけるよりも緩い条件でハンマーミルで粉砕し、20メッシュの金網で分級する以外は、参考例１と同様の操作を繰り返し、参考用吸水性樹脂（３）を得、その諸性能を調べた。 Reference Example 3 Reference Example 1, was pulverized with a hammer mill loose condition than in Example 1, except that the classified with 20 mesh metal gauze, repeat the same manner as in Reference Example 1, Reference water-absorbent resin (3 ) the resulting, was examined the various performances. 得られた結果を表３に示した。 The results obtained are shown in Table 3. 実施例28 参考例３で得られた参考用吸水性樹脂（３）100重量部にグリセリン10重量部をスクリュー形混合機で混合し、得られた混合物を密閉状態で70℃にした乾燥器の中に入れ約１時間加熱処理し、その混合物を球面状ダイを有する前押し出し式スクリュー型押し出し造粒機（ドームグラン（不二パウダル株式会社製））（ダイ孔径＝1. Were mixed in Example 28 Reference example 3 obtained in Reference water-absorbent resin (3) a screw-type mixer glycerin 10 parts by weight to 100 parts by weight, to 70 ° C. The resulting mixture in a sealed state was dryer for about 1 hour heat treatment placed in, the mixture before having a spherical die extrusion screw type extrusion granulator (dome Gran (produced by Fuji Paudal Co., Ltd.)) (die hole diameter = 1.
2mm、ダイ厚み＝1.2mm、押し出し作用部とダイの隙間＝ 2 mm, die thickness = 1.2 mm, the extrusion action part and the die gap =
1mm）で押し出し造粒した。 And granulated extruded at 1mm). この造粒物を湿式連続整粒機（ターボコミューター（不二パウダル株式会社製）） The granulated product of a wet continuous granulator (turbo commuter (manufactured by Fuji Paudal Co., Ltd.))
で処理し、さらに、200℃にした乾燥器の中にいれ約１ In treated further, about 1 placed in the dryer was 200 ° C.
時間加熱処理をし、吸水性樹脂の造粒粒子（24）を得た。 The time heat treatment to obtain granulated particles of absorbent resin (24). 吸水性樹脂の造粒粒子（24）の諸性能を表３に示した。 The various properties of the granulated particles of absorbent resin (24) are shown in Table 3. 比較例９ 実施例18において、グリセリンを用いなかった以外は実施例18と同様の操作を繰り返し、比較用吸水性樹脂造粒物（６）を得た。 In Comparative Example 9 Example 18, except for using no glycerin the same procedure as in Example 18, thereby obtaining a comparative water-absorbent resin granule (6). 比較用吸水性樹脂造粒物（６）の諸性能を表３に示した。 Comparative water absorbing resin granulation product various properties (6) shown in Table 3. 比較例10 実施例18において、球面状ダイを有する前押し出し式スクリュー型押し出し造粒機で押し出し造粒しなかった以外は実施例18と同様の操作を繰り返し、比較用吸水性樹脂造粒物（７）を得た。 In Comparative Example 10 Example 18, except that no granulating extruded before extrusion screw type extrusion granulator having a spherical die the same procedure as in Example 18, comparative water absorbing resin granulation product ( 7) was obtained. 比較用吸水性樹脂造粒物（７）の諸性能を表３に示した。 Comparative water absorbing resin granulation product various properties (7) are shown in Table 3. 比較例11 参考例１で得た、参考用吸水性樹脂（１）100重量部にグリセリン10部をスクリュー型混合機で混合し、得られた混合物を、オイルバス（200℃）に漬されたボール中に充填し、撹拌下で約１時間加熱処理をし、比較用吸水性樹脂造粒物（８）を得た。 Obtained in Comparative Example 11 Reference Example 1, 10 parts of glycerin were mixed in a screw-type mixer in referential absorbent resin (1) 100 parts by weight, the resulting mixture was immersed in an oil bath (200 ° C.) filled into a ball, for about 1 hour heat treatment under stirring, thereby obtaining a comparative water-absorbent resin granulation product (8). 比較用吸水性樹脂造粒物（８）の諸性能を表３に示した。 Comparative water absorbing resin granulation product various properties (8) shown in Table 3. 比較例12 参考例３で得られた参考用吸水性樹脂（３）の200部とベントナイト800部と水：エタノール1:1の溶液300ml 200 parts of bentonite 800 parts Comparative Example 12 Reference Example 3 obtained in Reference water-absorbent resin (3) and water: ethanol 1: 1 solution 300ml
を、スパルタンリューザーRMO−2H型（不二パウダル株式会社製）で混練後、ディスクペレッターＦ−５型（不二パウダル株式会社製、ダイス孔径＝3mm、厚さ5m）を用い、押し出し造粒を行った。 And used after kneading with SPARTANRYUZER RMO-2H-type (manufactured by Fuji Paudal Co., Ltd.), disk pelletizer F-5 model (the Fuji Paudal Co., Ltd., die hole diameter = 3 mm, thickness 5 m), extrusion granulation grain was carried out. この造粒物を熱風乾燥機で105℃で水分５％以下になるまで乾燥し、比較用吸水性樹脂造粒物（９）を得た。 The granules were dried until less than 5% moisture at 105 ° C. with a hot air dryer to obtain comparative water absorbing resin granulation product (9). 比較用吸水性樹脂造粒物（９）の諸性能を表３に示した。 Comparative water absorbing resin granulation product various properties (9) shown in Table 3. 比較例13 実施例28において、球面状ダイを有する前押し出し式スクリュー型押し出し造粒機を従来の前押し出し式スクリュー型押し出し造粒機（No32E型チョッパー（株式会社平賀工作所製）・ダイ孔径1.2mm、ダイ厚み1.0mm、押し出し作用部とダイの隙間5mm）に換えた以外は実施例2 In Comparative Example 13 Example 28, spherical front lens having a die extrusion screw type extrusion granulator conventional front extrusion type screw extrusion granulator (manufactured by No32E chopper (manufactured by Hiraga Kosakusho) die hole diameter 1.2 mm, die thickness 1.0 mm, except that instead of a gap 5mm) of the extrusion action part and the die example 2
8と同様の操作を繰り返しが、ダイが造粒物によって変形し押し出し造粒できなかった。 Repeat the same procedure as 8, die can not be deformed extrusion granulation by granulation. 実施例29 上記実施例で得られた吸水性樹脂の造粒粒子および比較例で得られた比較用吸水性樹脂の造粒強度を測定した。 The granulation strength of the comparative water absorbent resin obtained by granulating particles and comparative examples of the water-absorbent resin obtained in Example 29 above Example were measured. その結果を表４に示した。 The results are shown in Table 4. 実施例30 参考例１で得られた参考用吸水性樹脂（１）100重量部にグリセリン10重量部をスクリュー形混合機で混合し、得られた混合物を密閉状態で70℃にした乾燥器の中にいれ約１時間加熱処理し、その混合物を球面状ダイを有する前押し出し式スクリュー型押し出し造粒機（ドームグラン（不二パウダル株式会社製））（ダイ孔径＝0. Were mixed in Example 30 obtained in Reference Example 1 Reference water-absorbent resin (1) a screw-type mixer glycerin 10 parts by weight to 100 parts by weight, to 70 ° C. The resulting mixture in a sealed state was dryer for about 1 hour heat treatment placed in, the mixture before having a spherical die extrusion screw type extrusion granulator (dome Gran (produced by Fuji Paudal Co., Ltd.)) (die hole diameter = 0.
1mm）で押し出し造粒した。 And granulated extruded at 1mm). この造粒物を200℃にした乾燥器の中にいれ約１時間加熱処理をし、長さが約100m The granulated product was about 1 hour heat treatment placed in the drier 200 ° C., a length of about 100m
m、径が約0.6mmのひも状の吸水性樹脂の造粒粒子（26） m, diameter of granulated particles of about 0.6mm corded water absorbent resin (26)
を得た。 It was obtained. 実施例31 参考例１で得られた参考用吸水性樹脂（１）100重量部にグリセリン10重量部をスクリュー形混合機で混合し、得られた混合物を密閉状態で70℃にした乾燥器の中にいれ約１時間加熱処理し、その混合物を球面状ダイを有する前押し出し式スクリュー型押し出し造粒機（ドームグラン（不二パウダル株式会社製））（ダイ孔径＝0. Were mixed in Example 31 obtained in Reference Example 1 Reference water-absorbent resin (1) a screw-type mixer glycerin 10 parts by weight to 100 parts by weight, to 70 ° C. The resulting mixture in a sealed state was dryer for about 1 hour heat treatment placed in, the mixture before having a spherical die extrusion screw type extrusion granulator (dome Gran (produced by Fuji Paudal Co., Ltd.)) (die hole diameter = 0.
1mm）で押し出し造粒した。 And granulated extruded at 1mm). さらに、ガンマー線照射装置を用い100kGyの吸収線量で処理し、柔軟な網状シート状の吸水性樹脂の造粒粒子（27）を得た。 Furthermore, treatment with an absorbed dose of 100kGy using gamma irradiation apparatus to obtain a granulated particle of the flexible net-like sheets water-absorbent resin (27). 実施例32 参考例２で得られた参考用吸水性樹脂（２）100重量部にグリセリン５重量部、ポリアミドポリアミンエピクロルヒドリン樹脂17重量部（30％水溶液・分子量２万） Example 32 obtained in Reference Example 2 Reference water-absorbent resin (2) Glycerin 5 parts by weight to 100 parts by weight, 17 parts by weight of polyamide polyamine epichlorohydrin resin (aqueous 30% solution, molecular weight 20,000)
をスクリュー形混合機で混合し、得られた混合物を球面状ダイを有する前押し出し式スクリュー型押し出し造粒機（ドームグラン（不二パウダル株式会社製））（ダイ孔径＝0.6mm、ダイ厚み＝0.6mm、押し出し作用部とダイの隙間＝1mm）で押し出し造粒し、長さが約80mm、径が約0.6mmのひも状の吸水性樹脂の造粒粒子（28）を得た。 Were mixed in a screw type mixer, before having a spherical die and the resulting mixture extrusion screw type extrusion granulator (Dome Gran (produced by Fuji Paudal Co., Ltd.)) (die hole diameter = 0.6 mm, the die thickness = 0.6mm, granulated extruded at an extrusion action part and the die gap = 1 mm), to obtain about 80mm in length, diameter of about 0.6mm corded water absorbent resin granulated particles (28). 実施例30〜32で得られた吸水性樹脂の造粒粒子（26） Granulated particles of absorbent resin obtained in Example 30 to 32 (26)
〜（28）を純粋で膨潤させたが、相似形で大きくなり吸水膨潤後も形状保持し、微粉に戻らない吸水性樹脂の造粒粒子であった。 It was pure swelling to (28), but after increased and imbibition with similar shape to the shape retention was granulated particles of absorbent resin which does not return to a fine powder. 産業上の利用可能性 本発明の吸水性樹脂組成物は、上記したように吸収速度が速く、通液性に優れ、加圧下吸収倍率が高いもので、このような高いレベルでこれらの物性を満足する吸水性樹脂組成物を、例えば、衛生材料用の吸収性物品に適用することで、優れた吸収性による高いドライ感の製品あるいは漏れの少ない製品が得られる。 Water absorbent resin composition INDUSTRIAL APPLICABILITY The present invention is faster absorption rate as described above, excellent in liquid permeability, but has high absorption capacity under load, these properties at such a high level satisfactory water-absorbent resin composition, for example, by applying to an absorbent article for sanitary materials is obtained less product or leakage of high dry feeling by good absorbent product. また、本発明の吸水性樹脂組成物は、微粉末が少なく、取り扱い性および作業環境等が常に良好なものとなりうる。 Further, the water absorbent resin composition of the present invention, fine powder less, handling and the working environment or the like can always be a good thing. また、本発明の造粒方法によれば、粒子径を任意にコントロールでき、かつ造粒強度の強い、取扱い性や通液性、吸水速度等の吸収諸特性にも優れた吸水性樹脂の造粒粒子を経済的にも有利に製造することができる。 Further, according to the granulation process of the present invention, it can be arbitrarily controlled particle size and strong granulation strength, handling property and the liquid permeability, forming a water-absorbent resin excellent in absorption properties such as absorption rate it can be advantageously produced economically grain particles. さらに、このようにして得られる造粒粒子は、長径と短径を有する比較的、形や大きさの揃ったものとなり、吸液膨潤後も形状保持し、微粉に戻らず、吸水諸特性にも優れるため、例えば紙オムツ等の衛生材料向けに好適である。 Further, granulated particles obtained in this manner, having a relatively major and minor axis, it shall be a uniform shape and size, after liquid absorption swelling also shape retention, without returning to the fines, the water absorption properties for excellent, for example, suitable for sanitary materials for such disposable diapers.
───────────────────────────────────────────────────── フロントページの続き (58)調査した分野(Int.Cl. 7 ，ＤＢ名) C08J 3/12 C08L 1/00 - 101/16 ＷＰＩ／Ｌ（ＱＵＥＳＴＥＬ) ────────────────────────────────────────────────── ─── of the front page continued (58) investigated the field (Int.Cl. 7, DB name) C08J 3/12 C08L 1/00 - 101/16 WPI / L (QUESTEL)
(57)【特許請求の範囲】 【請求項１】吸水性樹脂（ａ）の未造粒の一次粒子（Ａ）および吸水性樹脂（ｂ）の造粒粒子（Ｂ）を含む吸水性樹脂組成物であって、該吸水性樹脂（ａ）および（ｂ）は、同一でも異なってもよく、かついずれも架橋構造を有しており、該造粒粒子（Ｂ）は、該一次粒子（Ａ）の平均粒子径よりも小さい平均粒子径を有する吸水性樹脂粒子を造粒して得られたものである吸水性樹脂組成物。 (57) the water absorbent resin composition comprising a granulated particles (B) of the Claims 1] ungranulated of the primary particles of absorbent resin (a) (A) and the water-absorbing resin (b) It is those, the water absorbent resin (a) and (b) may be the same or different, and neither has a crosslinked structure, the granulated particles (B), said primary particles (a the average water absorbent resin composition water-absorbent resin particles were obtained by granulation with a smaller average particle diameter than the particle diameter of). 【請求項２】該一次粒子（Ａ）は、平均粒子径が150〜8 Wherein said primary particles (A) has an average particle size of 150-8
00μｍであり、該造粒粒子（Ｂ）は、平均粒子径が10〜 A 00Myuemu, granulated particles (B) has an average particle size of 10 to
100μｍの吸水性樹脂粒子および／または粒子径が１〜1 100μm water-absorbent resin particles and / or particle size 1 to 1 of
50μｍの粒子を40〜100重量％含有する粒度分布を有する吸水性樹脂粒子を造粒して得られたものである請求の範囲第１項に記載の吸水性樹脂組成物。 Water absorbent resin composition according to claim 1, wherein the water-absorbent resin particles were obtained by granulation with a particle size distribution containing 50μm particles 40 to 100 wt%. 【請求項３】該一次粒子（Ａ）は、該造粒粒子（Ｂ）の造粒前の吸水性樹脂粒子の平均粒子径の2.5〜10倍の平均粒子径を有するものである請求の範囲第１項または第２項に記載の吸水性樹脂組成物。 Wherein said primary particles (A), the claims are those having a granulated mean grain size of 2.5 to 10 times the average particle diameter before the water-absorbing resin particles of the granulated particles (B) the first term or the water absorbent resin composition according to paragraph 2. 【請求項４】該造粒粒子（Ｂ）は、平均粒子径が150〜8 4. A granulated particles (B) has an average particle size of 150-8
00μｍである請求の範囲第１〜３項のいずれか一つに記載の吸水性樹脂組成物。 Water-absorbing resin composition according to any one of claims the first to third term is a 00Myuemu. 【請求項５】該造粒粒子（Ｂ）は、該一次粒子（Ａ）の平均粒子径よりも大きい平均粒子径を有するものである請求の範囲第１〜４項のいずれか一つに記載の吸水性樹脂組成物。 5. The granulated particles (B), according to any one of claims first through fourth term have an average mean particle size greater than the particle diameter of the primary particles (A) water absorbent resin composition. 【請求項６】組成比が、該一次粒子（Ａ）100重量部に対し、該造粒粒子（Ｂ）５〜100重量部である請求の範囲第１〜５項のいずれか一つに記載の吸水性樹脂組成物。 6. A composition ratio, with respect to the primary particles (A) 100 parts by weight of, according to any one of the granulated particles (B) claims the fifth term is 5 to 100 parts by weight water absorbent resin composition. 【請求項７】該造粒粒子（Ｂ）は、水、多価アルコール、アミノ基含有化合物、アミド基含有化合物およびカルボキシル基含有化合物からなる群より選ばれる少なくとも１種の造粒化剤を用いて造粒されたものである請求の範囲第１〜６項のいずれか一つに記載の吸水性樹脂組成物。 7. The granulated particles (B), using water, polyhydric alcohols, amino group-containing compound, at least one granulating agent selected from the group consisting of amide group-containing compound and the carboxyl group-containing compound water-absorbing resin composition according to any one of claims the first to sixth term is one which is granulated Te. 【請求項８】衛生材料の吸収層用の吸水性物品であって、請求の範囲第１〜７のいずれか一つに記載の吸収性樹脂組成物を含んでなる吸収性物品。 A absorbent article for absorbing layer 8. sanitary materials, the absorbent article comprising an absorbent resin composition according to any one of the range first to seventh claims. 【請求項９】吸水性樹脂組成物が、吸収性物品の総重量に対し20〜80重量％割合で含まれてなる請求の範囲第８ 9. absorbent resin composition, the scope of the claims made contain 20 to 80% by weight percentage relative to the total weight of the absorbent article 8
項に記載の吸収性物品。 The absorbent article according to claim. 【請求項１０】吸水性樹脂（ａ）の未造粒の一次粒子（Ａ）および吸水性樹脂（ｂ）の造粒粒子（Ｂ）を含む吸水性樹脂組成物の製造方法であって、平均粒子径10〜 10. A method for producing a water absorbent resin composition comprising a granulated particles (B) of ungranulated of the primary particles of absorbent resin (a) (A) and the water-absorbing resin (b), the average particle size 10
100μｍの吸水性樹脂粒子および／または１〜150μｍの粒子を40〜100重量％含有する粒度分布を有する吸水性樹脂粒子を造粒して造粒粒子（Ｂ）を製造する工程、および得られた造粒粒子（Ｂ）と平均粒子径150〜800μｍ Step to produce the granulated particles (B) a water-absorbent resin particles granulated having a particle size distribution containing a water-absorbent resin particles and / or 1~150μm particles 100 [mu] m 40 to 100 wt%, and the resulting granulated particles (B) and the average particle size 150~800μm
の一次粒子（Ａ）とを混合する工程を含んでなる吸水性樹脂組成物の製造方法。 The method for producing primary particles (A) and mixing the water-absorbing resin composition comprising the steps. 【請求項１１】造粒粒子（Ｂ）は、転動造粒法、圧縮型造粒法、攪拌型造粒法、押し出し造粒法、破砕型造粒法、流動層造粒法および噴霧乾燥造粒法から選ばれる造粒方法を用いて製造するものである請求の範囲第10項に記載の方法。 11. granulated particles (B), rolling granulation method, compression granulation method, agitation granulation method, extrusion granulation method, crushing granulation method, fluidized bed granulation method and spray drying the method according to paragraph 10 wherein the claims is intended to produce with the granulation method selected from the granulation. 【請求項１２】得られた造粒粒子（Ｂ）に90〜250℃で１〜120分の加熱処理を施す工程をさらに含む請求の範囲第10項または第11項に記載の方法。 12. Section range of the obtained granulated particles (B) further comprises the step of performing heat treatment of 1 to 120 minutes at 90 to 250 ° C. according tenth or method according to paragraph 11.
JP51444296A 1994-10-26 1995-10-26 The water absorbent resin composition and method of manufacturing Expired - Fee Related JP3481250B2 (en)
JP3481250B2 true JP3481250B2 (en) 2003-12-22
JP51444296A Expired - Fee Related JP3481250B2 (en) 1994-10-26 1995-10-26 The water absorbent resin composition and method of manufacturing
JPH11349719A (en) * 1998-06-04 1999-12-21 Sumitomo Chem Co Ltd Elastomer composition for powder molding
DE50213695D1 (en) 2001-10-16 2009-09-03 Dsm Fine Chem Austria Gmbh Method and Apparatus for defined comminution of polymer gels
EP1698388B1 (en) * 2003-12-26 2013-09-11 NGK Insulators, Ltd. Method of producing honeycomb structure body
JPWO2006085596A1 (en) * 2005-02-10 2008-06-26 株式会社カネカ Process for producing a polymer spherical powder, and (meth) spherical powder comprising an acrylic block copolymer
JP2007001836A (en) * 2005-06-27 2007-01-11 Ngk Insulators Ltd Method of manufacturing honeycomb structure
JP2552171B2 (en) * 1988-04-19 1996-11-06 クニミネ工業株式会社 Molding process for a water-absorbent resin
US6133193A (en) 2000-10-17 grant